(57)【要約】  本発明は、木材由来充填剤を、立体障害アミンの水をベースとする溶液で処理し、処理済の木材由来充填剤を乾燥させ、次に押出しのような配合方法を介してプラスチックと組み合わせることによる、熱及び光による損傷に対して天然複合材を安定化させる方法に関する。【特許請求の範囲】
【請求項１】
天然複合材を光誘起性劣化から保護する方法であって、
セルロース又は木材ベースの充填剤を、下記：
ａ）水又は水／有機溶媒及び
ｂ）式（Ｉ）及び（ＩＩ）
【化１】
2008531324.tif 000027
〔式中、
Ｇ１及びＧ２は、独立して炭素原子１〜４個のアルキルであるか又は共にペンタメチレンであり；
Ｚ１及びＺ２は、それぞれメチルであるか、或いはＺ１及びＺ２は、共に、非置換の結合部分、又はエステル、エーテル、ヒドロキシ、オキソ、シアノヒドリン、アミド、アミノ、カルボキシ若しくはウレタン基から選択される１つ以上の基で置換されている結合部分を形成し；
Ｅは、オキシル、ヒドロキシル、水素又はメチルであり；
Ｅ′は、ヒドロキシル、水素又はメチルであり；
Ｘは、無機又は有機酸であり、そして、
ここでｈカチオンの総電荷は、ｊアニオンの総電荷と等しい〕
により示される少なくとも１つの化合物から選択される立体障害アミンを含む含浸性組成物で処理する工程、
含浸された充填剤を乾燥させる工程、そして
含浸された充填剤をポリマーとブレンドして、天然複合材を形成する工程
を含む方法。
【請求項２】
成分ｂ）の立体障害アミンが、式Ａ〜ＥＥ及びＡ＊〜ＥＥ＊及びＩＩＩ〜ＩＩＩｃ：
【化２】
2008531324.tif 000028
2008531324.tif 000029
2008531324.tif 000030
2008531324.tif 000031
2008531324.tif 000032
2008531324.tif 000033
2008531324.tif 000034
2008531324.tif 000035
2008531324.tif 000036
2008531324.tif 000037
2008531324.tif 000038
2008531324.tif 000039
2008531324.tif 000040
2008531324.tif 000041
2008531324.tif 000042
2008531324.tif 000043
〔式中、
Ｅは、オキシル、ヒドロキシル、水素又はメチルであり、
Ｅ′は、ヒドロキシル、水素又はメチルであり、
Ｒは、水素又はメチルであり；
式Ａ及びＡ＊において、
ｎは、１又は２であり、
ｎが１の場合、
Ｒ１は、水素、炭素原子１〜１８個のアルキル、炭素原子２〜１８個のアルケニル、プロパルギル、グリシジル、１〜２０個の酸素原子により中断されている炭素原子２〜５０個のアルキル、１〜１０個のヒドロキシル基で置換されているか又は前記酸素原子により中断され、かつまた前記ヒドロキシル基で置換されている前記アルキルであるか、或いは
Ｒ１は、カルボキシ基で置換されているか又は−ＣＯＯＺで置換されている炭素原子１〜４個のアルキルであり、ここでＺは、水素、炭素原子１〜４個のアルキル若しくはフェニルであるか、又はここでＺは、−（ＣＯＯ−）ｎＭｎ＋で置換されている前記アルキルであり、ここでｎは、１〜３であり、そしてＭは、周期表の第１、第２若しくは第３族の金属イオン又はＺｎ、Ｃｕ、Ｎｉ若しくはＣｏであるか、又はＭは、基Ｎｎ＋（Ｒ２）４であり、ここでＲ２は、炭素原子１〜８個のアルキル又はベンジルであり、
ｎが２の場合、
Ｒ１は、炭素原子１〜１２個のアルキレン、炭素原子４〜１２個のアルケニレン、キシレン、又は１〜２０個の酸素原子により中断されているか、１〜１０個のヒドロキシル基で置換されているか、若しくは前記酸素原子により中断され、かつまた前記ヒドロキシル基で置換されている炭素原子１〜５０個のアルキレンであり、
式Ｂ及びＢ＊において、
ｍは、１〜４であり、
ｍが１の場合、
Ｒ２は、炭素原子１〜１８個のアルキル、−ＣＯＯ−により中断されている炭素原子３〜１８個のアルキル、ＣＯＯＨ若しくはＣＯＯ−で置換されている炭素原子３〜１８個のアルキルであるか、又はＲ２は、−ＣＨ２（ＯＣＨ２ＣＨ２）ｎＯＣＨ３であり、ここでｎは、１〜１２であるか、或いは
Ｒ２は、炭素原子５〜１２個のシクロアルキル、炭素原子６〜１２個のアリール、又は炭素原子１〜４個のアリール基の１〜４個で置換されている前記アリールであるか、或いは、
Ｒ２は、−ＮＨＲ３であり、ここでＲ３は、炭素原子１〜１８個のアルキル、炭素原子５〜１２個のシクロアルキル、炭素原子６〜１２個のアリール、又は炭素原子１〜４個のアルキルの１〜４個で置換されている前記アリールであるか、或いは
Ｒ２は、−Ｎ（Ｒ３）２であり、ここでＲ３は上記で定義されたとおりであり、
ｍが２の場合、
Ｒ２は、炭素原子１〜１２個のアルキレン、炭素原子４〜１２個のアルケニレン、キシリレン、−ＣＯＯ−により中断されている炭素原子２〜１２個のアルキレン、ＣＯＯＨ若しくはＣＯＯ−で置換されている炭素原子３〜１８個のアルキレンであるか、又はＲ２は、−ＣＨ２（ＯＣＨ２ＣＨ２）ｎＯＣＨ２−であり、ここでｎは、１〜１２であるか、或いは
Ｒ２は、炭素原子５〜１２個のシクロアルキレン、炭素原子７〜１５個のアラルキレン又は炭素原子６〜１２個のアリーレンであるか、或いは
Ｒ２は、−ＮＨＲ４ＮＨ−であり、ここでＲ４は、炭素原子２〜１８個のアルキレン、炭素原子５〜１２個のシクロアルキレン、炭素原子８〜１５個のアラルキレン又は炭素原子６〜１２個のアリーレンであるか、或いは
Ｒ２は、−Ｎ（Ｒ３）Ｒ４Ｎ（Ｒ３）−であり、ここでＲ３及びＲ４は、上記で定義されたとおりであるか、或いは
Ｒ２は、−ＣＯ−又は−ＮＨ−ＣＯ−ＮＨ−であり、
ｍが３の場合、
Ｒ２は、炭素原子３〜８個のアルカントリイル又はベンゼントリイルであり、
ｍが４の場合、
Ｒ２は、炭素原子５〜８個のアルカンテトライル又はベンゼンテトライルであり、
但し、ビス（１，２，２，６，６−ペンタメチル−４−ピペリジニル）セバケート及びメチル（１，２，２，６，６−ペンタメチル−４−ピペリジニル）セバケートは除外され；
式Ｃ及びＣ＊において、
Ｒ１０は、水素、炭素原子１〜１８個のアルキル、炭素原子５〜１２個のシクロアルキル、炭素原子７〜１５個のアラルキル、炭素原子２〜１８個のアルカノイル、炭素原子３〜５個のアルケノイル又はベンゾイルであり、
ｘは、１又は２であり、
ｘが１の場合、
Ｒ１１は、水素、炭素原子１〜１８個のアルキル、炭素原子２〜１８個のアルケニル、プロパルギル、グリシジル、１〜２０個の酸素原子により中断されている炭素原子２〜５０個のアルキル、１〜１０個のヒドロキシル基で置換されているか、又は前記酸素原子により中断され、かつまた前記ヒドロキシル基で置換されている前記アルキルであるか、或いは
Ｒ１１は、カルボキシ基で置換されているか、若しくは−ＣＯＯＺで置換されている炭素原子１〜４個のアルキルであり、ここでＺは、水素、炭素原子１〜４個のアルキル若しくはフェニルであるか、又はここでＺは、−（ＣＯＯ−）ｎＭｎ＋で置換されている前記アルキルであり、ここで、ｎは１〜３であり、そしてＭは、周期表の第１、第２若しくは第３族の金属イオン又はＺｎ、Ｃｕ、Ｎｉ若しくはＣｏであるか、又はＭは、基Ｎｎ＋（Ｒ２）４であり、ここでＲ2は、水素、炭素原子１〜８個のアルキル又はベンジルであり、
ｘが２の場合、
Ｒ１１は、炭素原子１〜１２個のアルキレン、炭素原子４〜１２個のアルケニレン、キシレン、又は１〜２０個の酸素原子により中断されているか、１〜１０個のヒドロキシル基で置換されているか、若しくは前記酸素原子により中断され、かつまた前記ヒドロキシル基で置換されている炭素原子１〜５０個のアルキレンであり；
式Ｄ及びＤ＊において、
Ｒ１０は上記で定義されたとおりであり、
ｙは、１〜４であり、そして
Ｒ１２は、上記のＲ２で定義されたとおりであり；
式Ｅ及びＥ＊において、
ｋは、１又は２であり、
ｋが１の場合、
Ｒ２０及びＲ２１は、独立して、炭素原子１〜１２個のアルキル、炭素原子２〜１２個のアルケニル若しくは炭素原子７〜１５個のアラルキルであるか、又はＲ２０は、また、水素であるか、或いは
Ｒ２０及びＲ２１は、共に、炭素原子２〜８個のアルキレンであるか、又はヒドロキシルで置換されている前記アルキレンであるか、又は炭素原子４〜２２個のアシルオキシ−アルキレンであり、
ｋが２の場合、
Ｒ２０及びＲ２１は、共に（−ＣＨ２）２Ｃ（ＣＨ２−）２であり；
式Ｆ及びＦ＊において、
Ｒ３０は、水素、炭素原子１〜１８個のアルキル、ベンジル、グリシジル、又は炭素原子２〜６個のアルコキシアルキルであり、
ｇは、１又は２であり、
ｇが１の場合、Ｒ３１は、ｎが１の場合の上記Ｒ１で定義されたとおりであり、
ｇが２の場合、Ｒ３１は、ｎが２の場合の上記Ｒ１で定義されたとおりであり；
式Ｇ及びＧ＊において、
Ｑ１は、−ＮＲ４１−又は−Ｏ−であり、
Ｅ１は、炭素原子１〜３個のアルキレンであるか、又はＥ１は、−ＣＨ２−ＣＨ（Ｒ４２）−Ｏ−であり、ここでＲ４２は、水素、メチル若しくはフェニルであるか、又はＥ１は、−（ＣＨ２）３−ＮＨ−であるか、又はＥ1は、直接結合であり、
Ｒ４０は、水素又は炭素原子１〜１８個のアルキルであり、
Ｒ４１は、水素、炭素原子１〜１８個のアルキル、炭素原子５〜１２個のシクロアルキル、炭素原子７〜１５個のアラルキル、炭素原子６〜１０個のアリールであるか、又はＲ４１は−ＣＨ２−ＣＨ（Ｒ４２）−ＯＨであり、ここでＲ４２は上記で定義されたとおりであり；
式Ｈ及びＨ＊において、
ｐは、１又は２であり、
Ｔ４は、ｘが１又は２の場合のＲ１１で定義されたとおりであり、
Ｍ及びＹは、独立して、メチレン又はカルボニルであり、好ましくは、Ｍはメチレンであり、Ｙはカルボニルであり；
式Ｉ及びＩ＊において、
この式は、Ｔ１がエチレン又は１，２−プロピレンであるポリマーの反復構造単位を意味するか、又はアクリル酸アルキル若しくはメタクリル酸アルキルを有するαオレフィンコポリマーから誘導される反復構造単位であり、
ｑは、２〜１００であり、
Ｑ１は、−Ｎ（Ｒ４１）−又は−Ｏ−であり、ここでＲ４１は、上記で定義したとおりであり；
式Ｊ及びＪ＊において、
ｒは、１又は２であり、
Ｔ７は、式Ａにおいてｎが１又は２の場合のＲ１で定義したとおりであり；
式Ｌ及びＬ＊において、
ｕは、１又は２であり、
Ｔ１３は、式Ａにおいてｎが１又は２の場合のＲ１で定義したとおりであるが、但しｕが１の場合、Ｔ１３は水素ではなく；
式Ｍ及びＭ＊において、
Ｅ１及びＥ２は、異なって、それぞれ−ＣＯ−又は−Ｎ（Ｅ５）−であり、ここでＥ５は、水素、炭素原子１〜１２個のアルキル又は炭素原子４〜２２個のアルコキシカルボニルアルキルであり、
Ｅ３は、水素、炭素原子１〜３０個のアルキル、フェニル、ナフチル、塩素若しくは炭素原子１〜４個のアルキルで置換されている前記フェニル若しくは前記ナフチル、炭素原子７〜１２個のフェニルアルキル、又は炭素原子１〜４個のアルキルで置換されている前記フェニルアルキルであり、
Ｅ４は、水素、炭素原子１〜３０個のアルキル、フェニル、ナフチル又は炭素原子７〜１２個のフェニルアルキルであるか、或いは
Ｅ３及びＥ４は、共に、炭素原子４〜１７個のポリメチレンであるか、又は炭素原子１〜４個のアルキルの１〜４個で置換されている前記ポリメチレンであり；
式Ｎ及びＮ＊において、
Ｒ１は、式Ａにおいてｎが１の場合のＲ１で定義されたとおりであり、
Ｇ３は、直鎖結合、炭素原子１〜１２個のアルキレン、フェニレン又は−ＮＨ−Ｇ１−ＮＨ−であり、ここでＧ１は、炭素原子１〜１２個のアルキレンであり；
式Ｏ及びＯ＊において、
Ｒ１０は、式ＣにおけるＲ１０で定義されたとおりであり；
式Ｐ及びＰ＊において、
Ｅ６は、脂肪族又は芳香族四価基であり、好ましくはネオペンタンテトライル又はベンゼンテトライルであり；
式Ｔ及びＴ＊において、
Ｒ５１は、水素、炭素原子１〜１８個のアルキル、炭素原子５〜１２個のシクロアルキル、又は炭素原子６〜１０個のアリールであり、
Ｒ５２は、水素又は炭素原子１〜１８個のアルキルであるか、或いは
Ｒ５１及びＲ５２は、共に、炭素原子４〜８個のアルキレンであり、
ｆは、１又は２であり、
ｆが１の場合、
Ｒ５０は、ｘが１の場合の式ＣにおけるＲ１１で定義されたとおりであるか、又はＲ５０は、−（ＣＨ２）ｚＣＯＯＲ５４であり、ここで、ｚは、１〜４であり、そしてＲ５４は、水素若しくは炭素原子１〜１８個のアルキルであるか、又はＲ５４は、周期表の第１、第２若しくは第３族の金属イオンであるか、若しくは基−Ｎ（Ｒ５５）４であり、ここでＲ５５は、水素、炭素原子１〜１２個のアルキル又はベンジルであり、
ｆが２の場合、Ｒ５０は、ｘが２の場合の式ＣにおけるＲ１１で定義されたとおりであり；
式Ｕ及びＵ＊において、
Ｒ５３、Ｒ５４、Ｒ５５及びＲ５６は、独立して、炭素原子１〜４個のアルキルであるか、又は共にペンタメチレンであり；
式Ｖ及びＶ＊において、
Ｒ５７、Ｒ５８、Ｒ５９及びＲ６０は、独立して、炭素原子１〜４個のアルキルであるか、又は共にペンタメチレンであり；
式Ｗ及びＷ＊において、
Ｒ６１、Ｒ６２、Ｒ６３及びＲ６４は、独立して、炭素原子１〜４個のアルキルであるか、又は共にペンタメチレンであり、
Ｒ６５は、炭素原子１〜５個のアルキルであり、
Ｍは、水素又は酸素であり；
式Ｘ〜ＣＣ及びＸ〜ＣＣ＊において、
ｎは、２〜３であり、
Ｇ１は、水素、メチル、エチル、ブチル又はベンジルであり、
ｍは、１〜４であり、
ｘは、１〜４であり、
ｘが１の場合、Ｒ１及びＲ２は、独立して、炭素原子１〜１８個のアルキル、１〜５個の酸素原子により中断されている前記アルキル、１〜５個のヒドロキシル基で置換されている前記アルキル若しくは前記酸素により中断され、かつまた前記ヒドロキシル基で置換されている前記アルキル；炭素原子５〜１２個のシクロアルキル、炭素原子７〜１５個のアラルキル、炭素原子６〜１０個のアリール、又は炭素原子１〜８個のアルキルの１〜３個で置換されている前記アリールであるか、或いはＲ１は、また、水素であるか、或いはＲ１及びＲ２は、共に、テトラメチル、ペンタメチレン、ヘキサメチレン又は３−オキサペンタメチレンであり、
ｘが２の場合、
Ｒ１は、水素、炭素原子１〜８個のアルキル、１若しくは２個の酸素原子により中断されている前記アルキル、ヒドロキシル基で置換されている前記アルキル、又は１若しくは２個の酸素原子により中断され、かつまたヒドロキシル基で置換されている前記アルキルであり、
Ｒ２は、炭素原子２〜１８個のアルキレン、１〜５個の酸素原子で中断されている前記アルキレン、１〜５個のヒドロキシル基で置換されている前記アルキレン又は前記酸素原子で中断され、かつまた前記ヒドロキシル基で置換されている前記アルキレン；ｏ−、ｍ−若しくはｐ−フェニレン又は炭素原子１〜４個のアルキルの１若しくは２個で置換されている前記フェニレンであるか、或いは
Ｒ２は、−（ＣＨ２）ｋＯ〔（ＣＨ２）ｋＯ〕ｈ（ＣＨ２）ｋ−であり、ここで、ｋは２〜４であり、そしてｈは１〜４０であるか、或いは
Ｒ１及びＲ２は、それらが結合している２個のＮ原子と一緒になって、ピペラジン−１，４−ジイルであり、
ｘが３の場合、
Ｒ1は、水素であり、
Ｒ２は、１個の窒素原子により中断されている炭素原子４〜８個のアルキレンであり、
ｘが４の場合、
Ｒ1は、水素であり、
Ｒ２は、２個の窒素原子により中断されている炭素原子６〜１２個のアルキレンであり、
Ｒ３は、水素、炭素原子１〜８個のアルキル、１若しくは２個の酸素原子により中断されている前記アルキル、ヒドロキシル基で置換されているか、又は１若しくは２個の酸素原子により中断され、かつまたヒドロキシル基で置換されている前記アルキルであり、
ｐは、２又は３であり、そして
Ｑは、アルカリ金属塩、アンモニウム又はＮ＋（Ｇ１）４であり；
式ＤＤ及びＤＤ＊において、
ｍは、２又は３であり、
ｍが２の場合、Ｇは、−（ＣＨ２ＣＨＲ−Ｏ）ｒＣＨ２ＣＨＲ−であり、ここで、ｒは０〜３であり、そしてＲは、水素又はメチルであり、
ｍが３の場合、Ｇはグリセリルであり；
式ＥＥ及びＥＥ＊において、
Ｇ２は、−ＣＮ、−ＣＯＮＨ２又は−ＣＯＯＧ３であり、ここでＧ３は、水素、炭素原子１〜１８個のアルキル又はフェニルであり、
Ｘは、無機又は有機アニオンであり、
カチオンｈの総電荷は、アニオンｊの総電荷と等しく；
式ＩＩＩ〜ＩＩＩｃにおいて、
Ａ１１は、ＯＲ１０１又はＮＲ１１１Ｒ１１２であり、
Ｒ１０１は、炭素原子２〜４個のアルケニル、プロパルギル、グリシジル、１若しくは２個の酸素原子により中断されているか、１〜３個のヒドロキシル基で置換されているか、又は前記酸素原子により中断され、かつまた前記ヒドロキシル基で置換されている炭素原子２〜６個のアルキルであるか、或いは、Ｒ１０１は、カルボキシで置換されているか、又はアルカリ金属、アンモニウム若しくはそのＣ１〜Ｃ４アルキルアンモニウム塩で置換されている炭素原子１〜４個のアルキルであるか、或いは、Ｒ１０１は、−ＣＯＯＥ１０で置換されているアルキルであり、ここでＥ１０は、メチル又はエチルであり、
Ｒ１０２は、−ＣＯＯ−によるか若しくは−ＣＯにより中断されている炭素原子３〜５個のアルキルであるか、又はＲ１０２は、−ＣＨ２（ＯＣＨ２ＣＨ２）ｃＣＯＣＨ３であり、ここでｃは、１〜４であるか、或いは
Ｒ１０２は、−ＮＨＲ１０３であり、ここでＲ１０３は、炭素原子１〜４個のアルキルであり、
ａは、２〜４であり、
ａが２の場合、Ｔ１１は、−（ＣＨ２ＣＨＲ１００−Ｏ）ｄＣＨ２ＣＨＲ１００−であり、ここで、ｄは０又は１であり、そしてＲ１００は、水素又はメチルであり、
ａが３の場合、Ｔ１１はグリセリルであり；
ａが４の場合、Ｔ１１はネオペンタンテトライルであり、
ｂは、２又は３であり、
ｂが２の場合、Ｇ１１は、−（ＣＨ２ＣＨＲ１００−Ｏ）ｅＣＨ２ＣＨＲ１００−であり、ここで、ｅは０〜３であり、そしてＲ１００は、水素又はメチルであり、
ｂが３の場合、Ｇ１１はグリセリルであり；
Ｒ１１１は、水素、炭素原子１〜４個のアルキル、又は１若しくは２個のヒドロキシルで置換されているか、１若しくは２個の酸素原子で中断されているか、又は１つのヒドロキシルで置換され、かつまた１若しくは２個の酸素原子で中断されている前記アルキルであり、
Ｒ１１２は、−ＣＯ−Ｒ１１３であり、ここでＲ１１３は、Ｒ１１１と同じ意味を有するか、又はＲ１１３は、−ＮＨＲ１１４であり、ここでＲ１１４は、炭素原子１〜４個のアルキル、１若しくは２個のヒドロキシルで置換されているか、炭素原子１〜２個のアルコキシで置換されている前記アルキル、又は１個のヒドロキシルと炭素原子１〜２個のアルコキシとの両方で置換されている前記アルキルであるか、或いは
Ｒ１１１及びＲ１１２は、共に、−ＣＯ−ＣＨ２ＣＨ２−ＣＯ−、−ＣＯ−ＣＨ＝ＣＨ−ＣＯ−又は−（ＣＨ2）6ＣＯ−であるが、但し、Ｒ１１３が炭素原子１〜４個のアルキルである場合、Ｒ１１１は、水素ではない〕 
で示される化合物から選択される、請求項１記載の方法。
【請求項３】
成分（ｂ）の化合物において、Ｘが、リン酸塩、炭酸塩、重炭酸塩、硝酸塩、塩化物、臭化物、重亜硫酸塩、亜流酸塩、重硫酸塩、硫酸塩、ホウ酸塩、カルボン酸塩、クエン酸塩、アルキルスルホン酸塩若しくはアリールスルホン酸塩又はホスホン酸塩である、請求項１記載の方法。
【請求項４】
成分（ｂ）の化合物が、式Ａ、Ａ＊、Ｂ、Ｂ＊、Ｃ、Ｃ＊、Ｄ、Ｄ＊、Ｑ、Ｑ＊、Ｒ、Ｒ＊、Ｓ又はＳ＊、Ｘ、Ｘ＊、Ｙ、Ｙ＊、Ｚ及びＺ＊の化合物から選択され、
式中、Ｅは、オキシル、ヒドロキシル、水素又はメチルであり、Ｒは、水素であり、
Ｅ′は、ヒドロキシル、水素又はメチルであり；
式Ａ及びＡ＊において、
ｎは、１又は２であり、
ｎが１の場合、
Ｒ１は、水素、炭素原子１〜６個のアルキル、炭素原子２〜６個のアルケニル、プロパルギル、グリシジル、１〜１０個の酸素原子により中断されている炭素原子２〜２０個のアルキル、１〜５個のヒドロキシル基で置換されているか、又は前記酸素原子により中断され、かつまた前記ヒドロキシル基で置換されている前記アルキルであるか、或いは
Ｒ１は、カルボキシ基で置換されているか、又は−ＣＯＯＺで置換されている炭素原子１〜４個のアルキルであり、ここでＺは、水素又は炭素原子１〜４個のアルキルであり、
ｎが２の場合、
Ｒ１は、炭素原子１〜８個のアルキレン、炭素原子４〜８個のアルケニレン、１〜１０個の酸素原子により中断されているか、１〜５個のヒドロキシル基で置換されているか、又は前記酸素原子により中断され、かつまた前記ヒドロキシル基で置換されている炭素原子１〜２０個のアルキレンであり；
式Ｂ及びＢ＊において、
ｍは、１又は２であり；
ｍが１の場合、
Ｒ２は、炭素原子１〜４個のアルキルであるか、或いはＲ２は、ＣＨ２（ＯＣＨ２ＣＨ２）ｎＯＣＨ３であり、ここで、ｎは１〜１２であるか、或いは
Ｒ２は、フェニル又は１〜３個のメチル基で置換されている前記フェニルであるか、或いは
Ｒ２は、−ＮＨＲ３であり、ここでＲ３は、炭素原子１〜４個のアルキル、又はフェニル、又は１若しくは２個のメチル基で置換されている前記フェニルであり、
ｍが２の場合、
Ｒは、炭素原子１〜８個のアルキレン、炭素原子４〜８個のアルケニレンであるか、或いはＲ２は、−ＣＨ２（ＯＣＨ２ＣＨ２）ｎＯＣＨ２−であり、ここでｎは、１〜１２であるか、或いは
Ｒ２は、ＮＨＲ４ＮＨであり、ここでＲ４は、炭素原子２〜６個、炭素原子８〜１５個のアラルキレン又は炭素原子６〜１２個のアリーレンであるか、或いは
Ｒ２は、−ＣＯ−又は−ＮＨＣＯＮＨであり；
式Ｃ及びＣ＊において、
Ｒ１０は、水素又は炭素原子１〜３個のアルカノイルであり、
ｘは、１又は２であり、
ｘが１の場合、
Ｒ１１は、水素、炭素原子１〜６個のアルキル又はグリシジルであるか、或いは
Ｒ１１は、カルボキシ基で置換されているか、又は−ＣＯＯＺで置換されている炭素原子１〜４個のアルキルであり、ここでＺは、水素又は炭素原子１〜４個のアルキルであり、
ｘが２の場合、
Ｒ１１は、炭素原子１〜６個のアルキレンであり；
式Ｄ及びＤ＊において、
Ｒ１０は、水素であり、
ｙは、１又は２であり、
Ｒ１２は、上記のＲ２で定義されたとおりであり；
式Ｙ、Ｙ＊、Ｚ及びＺ＊において、
ｘは、１又は２であり、
ｘが１の場合、
Ｒ１及びＲ２は、独立して、炭素原子１〜４個のアルキルであるか、又はＲ１及びＲ２は、共に、テトラメチレン若しくはペンタメチレンであるか、
Ｒ２は、水素、又は炭素原子１〜４個のアルキルか、ヒドロキシル基で置換されている前記アルキル基であり、
ｘが２の場合、
Ｒ１は、水素、炭素原子１〜４個のアルキル、ヒドロキシル基で置換されている前記アルキルであり、
Ｒ２は、炭素原子２〜６個のアルキレンであり、
Ｒ３は上記で定義されたとおりである 
請求項２記載の方法。
【請求項５】
成分（ｂ）の化合物が、式Ａ、Ａ＊、Ｂ、Ｂ＊、Ｃ、Ｃ＊、Ｄ、Ｄ＊、Ｑ、Ｑ＊、Ｒ及びＲ＊の化合物から選択され、
式中、Ｅは、オキシル、ヒドロキシル、水素又はメチルであり、
Ｅ′は、水素、ヒドロキシル又はメチルであり、
Ｒは、水素であり；
式Ａ及びＡ＊において、
ｎは、１であり、
Ｒ１は、水素、炭素原子１〜４個のアルキル、グリシジル、１若しくは２個の酸素原子により中断されている炭素原子２〜４個のアルキル、１若しくは２個のヒドロキシル基で置換されているか、又は前記酸素原子により中断され、かつまた前記ヒドロキシル基で置換されている前記アルキルであるか、或いは
Ｒ１は、−ＣＯＯＺで置換されている炭素原子１〜４個のアルキルであり、ここでＺは、水素又は炭素原子１〜４個のアルキルであり；
式Ｂ及びＢ＊において、
ｍは、１又は２であり、
Ｒ２は、炭素原子１〜４個のアルキルであるか、又はＲ２は、ＣＨ２（ＯＣＨ２ＣＨ２）ｎＯＣＨ３であり、ここでｎは、１〜４であり、
ｍが２の場合、
Ｒは、炭素原子１〜８個のアルキレンであり；
式Ｃ及びＣ＊において、
Ｒ１０は、水素又は炭素原子１若しくは２個のアルカノイルであり、
ｘは、１又は２であり、
ｘが１の場合、
Ｒ１１は、水素、炭素原子１〜４個のアルキル又はグリシジルであるか、或いは
Ｒ１１は、ＣＯＯＺで置換されている炭素原子１〜４個のアルキルであり、ここでＺは、水素又は炭素原子１〜４個のアルキルであり、
ｘが２の場合、
Ｒ１１は、炭素原子１〜６個のアルキレンであり；
式Ｄ及びＤ＊において、
Ｒ１０は、水素であり、
ｙは、１又は２であり、
Ｒ１２は上記のＲ２で定義されたとおりである 
請求項４記載の方法。
【請求項６】
成分（ｂ）の化合物が、下記：
ビス（１−オキシル−２，２，６，６−テトラメチルピペリジン−４−イル）セバケート；
ビス（１−ヒドロキシ−２，２−６−６−テトラメチルピペリジン−４−イル）セバケート；
ビス（１，２，２，６，６−ペンタメチルピペリジニウム−４−イル）クエン酸セバケート；
ビス（２，２，６，６−テトラメチルピペリジニウム−４−イル）クエン酸セバケート；
１−ヒドロキシ−２，２，６，６−テトラメチル−４−アセトキシクエン酸ピペリジニウム；
１，２，２，６，６−ペンタメチル−４−アセトキシクエン酸ピペリジニウム；
２，２，６，６−ペンタメチル−４−アセトキシクエン酸ピペリジニウム
１−オキシル−２，２，６，６−テトラメチル−４−アセトアミドピペリジン；
１−ヒドロキシ−２，２，６，６−テトラメチル−４−アセトアミドピペリジン；
１−ヒドロキシ−２，２，６，６−テトラメチル−４−アセトアミドピペリジニウムビスルファート；
１，２，２，６，６−ペンタメチル−４−アセトアミドピペリジニウムビスルファート；
２，２，６，６−テトラメチル−４−アセトアミドピペリジニウムビスルファート；
１−オキシル−２，２，６，６−テトラメチル−４−オキソ−ピペリジン；
１−ヒドロキシ−２，２，６，６−テトラメチル−４−オキソ−ピペリジン；
１−ヒドロキシ−２，２，６，６−テトラメチル−４−オキソ−ピペリジニウムアセタート；
１，２，２，６，６−ペンタメチル−４−オキソ−ピペリジニウムアセタート；
２，２，６，６−テトラメチル−４−オキソ−ピペリジニウムアセタート；
１−オキシル−２，２，６，６−テトラメチル−４−メトキシ−ピペリジン；
１−ヒドロキシ−２，２，６，６−テトラメチル−４−メトキシ−ピペリジン；
１−ヒドロキシ−２，２，６，６−テトラメチル−４−メトキシ−ピペリジニウムアセタート；
１，２，２，６，６−ペンタメチル−４−メトキシ−ピペリジニウムアセタート；
２，２，６，６−テトラメチル−４−メトキシ−ピペリジニウムアセタート；
１−オキシル−２，２，６，６−テトラメチル−４−アセトキシピペリジン；
１−ヒドロキシ−２，２，６，６−テトラメチル−４−アセトキシピペリジン；
１−オキシル−２，２，６，６−テトラメチル−４−プロポキシ−ピペリジン；
１−ヒドロキシ−２，２，６，６−テトラメチル−４−プロポキシ−ピペリジニウムアセタート；
１，２，２，６，６−ペンタメチル−４−プロポキシ−ピペリジニウムアセタート；
２，２，６，６−テトラメチル−４−プロポキシ−ピペリジニウムアセタート；
１−ヒドロキシ−２，２，６，６−テトラメチル−４−プロポキシ−ピペリジン；
１−オキシル−２，２，６，６−テトラメチル−４−（２−ヒドロキシ−４−オキサペントキシ）ピペリジン；
１−ヒドロキシ−２，２，６，６−テトラメチル−４−（２−ヒドロキシ−４−オキサペントキシ）ピペリジニウムアセタート；
１，２，２，６，６−ペンタメチル−４−（２−ヒドロキシ−４−オキサペントキシ）ピペリジニウムアセタート；
２，２，６，６−テトラメチル−４−（２−ヒドロキシ−４−オキサペントキシ）ピペリジニウムアセタート；
１−オキシル−２，２，６，６−テトラメチル−４−ヒドロキシピペリジン；
１−ヒドロキシ−２，２，６，６−テトラメチル−４−ヒドロキシピペリジン；
１−ヒドロキシ−２，２，６，６−テトラメチル−４−ヒドロキシピペリジニウムクロリド；
１，２，２，６，６−ペンタメチル−４−ヒドロキシピペリジニウムクロリド；
２，２，６，６−テトラメチル−４−ヒドロキシピペリジニウムクロリド；
１−ヒドロキシ−２，２，６，６−テトラメチル−４−ヒドロキシピペリジニウムアセタート；
１，２，２，６，６−ペンタメチル−４−ヒドロキシピペリジニウムアセタート；
２，２，６，６−ペンタメチル−４−ヒドロキシピペリジニウムアセタート；
１−ヒドロキシ−２，２，６，６−テトラメチル−４−ヒドロキシピペリジニウムビスルファート；
１，２，２，６，６−ペンタメチル−４−ヒドロキシピペリジニウムビスルファート；
２，２，６，６−テトラメチル−４−ヒドロキシピペリジニウムビスルファート；
１−ヒドロキシ−２，２，６，６−テトラメチル−４−ヒドロキシピペリジニウムシトラート；
１，２，２，６，６−ペンタメチル−４−ヒドロキシピペリジニウムシトラート；
２，２，６，６−テトラメチル−４−ヒドロキシピペリジニウムシトラート；
ビス（１−ヒドロキシ−２，２，６，６−テトラメチル−４−ヒドロキシピペリジニウム）シトラート；
ビス（１，２，２，６，６−ペンタメチル−４−ヒドロキシピペリジニウム）シトラート；
ビス（２，２，６，６−テトラメチル−４−ヒドロキシピペリジニウム）シトラート；
トリス（１−ヒドロキシ−２，２，６，６−テトラメチル−４−ヒドロキシピペリジニウム）シトラート；
トリス（１，２，２，６，６−ペンタメチル−４−ヒドロキシピペリジニウム）シトラート；
トリス（２，２，６，６−テトラメチル−４−ヒドロキシピペリジニウム）シトラート；
テトラ（１−ヒドロキシ−２，２，６，６−テトラメチル−４−ヒドロキシピペリジニウム）エチレンジアミンテトラアセタート；
テトラ（１，２，２，６，６−ペンタメチル−４−ヒドロキシピペリジニウム）エチレンジアミンテトラアセタート；
テトラ（２，２，６，６−テトラメチル−４−ヒドロキシピペリジニウム）エチレンジアミンテトラアセタート；
テトラ（１−ヒドロキシ−２，２，６，６−テトラメチル−４−アセトアミドピペリジニウム）エチレンジアミンテトラアセタート；
テトラ（１，２，２，６，６−ペンタメチル−４−アセトアミドピペリジニウム）エチレンジアミンテトラアセタート；
テトラ（２，２，６，６−テトラメチル−４−アセトアミドピペリジニウム）エチレンジアミンテトラアセタート；
テトラ（１−ヒドロキシ−２，２，６，６−テトラメチル−４−オキソピペリジニウム）エチレンジアミンテトラアセタート；
テトラ（１，２，２，６，６−ペンタメチル−４−オキソピペリジニウム）エチレンジアミンテトラアセタート；
テトラ（２，２，６，６−テトラメチル−４−オキソピペリジニウム）エチレンジアミンテトラアセタート；
ペンタ（１−ヒドロキシ−２，２，６，６−テトラメチル−４−ヒドロキシピペリジニウム）ジエチレントリアミンペンタアセタート；
ペンタ（１，２，２，６，６−ペンタメチル−４−ヒドロキシピペリジニウム）ジエチレントリアミンペンタアセタート；
ペンタ（２，２，６，６−テトラメチル−４−ヒドロキシピペリジニウム）ジエチレントリアミンペンタアセタート；
ペンタ（１−ヒドロキシ−２，２，６，６−テトラメチル−４−アセトアミドピペリジニウム）ジエチレントリアミンペンタアセタート；
ペンタ（１，２，２，６，６−ペンタメチル−４−アセトアミドピペリジニウム）ジエチレントリアミンペンタアセタート；
ペンタ（２，２，６，６−テトラメチル−４−アセトアミドピペリジニウム）ジエチレントリアミンペンタアセタート；
ペンタ（１−ヒドロキシ−２，２，６，６−テトラメチル−４−オキソピペリジニウム）ジエチレントリアミンペンタアセタート；
ペンタ（１，２，２，６，６−ペンタメチル−４−オキソピペリジニウム）ジエチレントリアミンペンタアセタート；
ペンタ（２，２，６，６−テトラメチル−４−オキソピペリジニウム）ジエチレントリアミンペンタアセタート；
トリ（１−ヒドロキシ−２，２，６，６−テトラメチル−４−ヒドロキシピペリジニウム）ニトリロトリアセタート；
トリ（１，２，２，６，６−ペンタメチル−４−ヒドロキシピペリジニウム）ニトリロトリアセタート；
トリ（２，２，６，６−テトラメチル−４−ヒドロキシピペリジニウム）ニトリロトリアセタート；
トリ（１−ヒドロキシ−２，２，６，６−テトラメチル−４−アセトアミドピペリジニウム）ニトリロトリアセタート；
トリ（１，２，２，６，６−ペンタメチル−４−アセトアミドピペリジニウム）ニトリロトリアセタート；
トリ（２，２，６，６−テトラメチル−４−アセトアミドピペリジニウム）ニトリロトリアセタート；
トリ（１−ヒドロキシ−２，２，６，６−テトラメチル−４−オキソピペリジニウム）ニトリロトリアセタート；
トリ（１，２，２，６，６−ペンタメチル−４−オキソピペリジニウム）ニトリロトリアセタート；
トリ（２，２，６，６−テトラメチル−４−オキソピペリジニウム）ニトリロトリアセタート；
ペンタ（１−ヒドロキシ−２，２，６，６−テトラメチル−４−ヒドロキシピペリジニウム）ジエチレントリアミンペンタメチレンホスホナート；
ペンタ（１，２，２，６，６−ペンタメチル−４−ヒドロキシピペリジニウム）ジエチレントリアミンペンタメチレンホスホナート；
ペンタ（２，２，６，６−テトラメチル−４−ヒドロキシピペリジニウム）ジエチレントリアミンペンタメチレンホスホナート；
ペンタ（１−ヒドロキシ−２，２，６，６−テトラメチル−４−アセトアミドピペリジニウム）ジエチレントリアミンペンタメチレンホスホナート；
ペンタ（１，２，２，６，６−ペンタメチル−４−アセトアミドピペリジニウム）ジエチレントリアミンペンタメチレンホスホナート；
ペンタ（２，２，６，６−テトラメチル−４−アセトアミドピペリジニウム）ジエチレントリアミンペンタメチレンホスホナート；
ペンタ（１−ヒドロキシ−２，２，６，６−テトラメチル−４−オキソピペリジニウム）ジエチレントリアミンペンタメチレンホスホナート；
ペンタ（１，２，２，６，６−ペンタメチル−４−オキソピペリジニウム）ジエチレントリアミンペンタメチレンホスホナート；
ペンタ（２，２，６，６−テトラメチル−４−オキソピペリジニウム）ジエチレントリアミンペンタメチレンホスホナート；
４−ヒドロキシ−テトラメチルピペリジン；
１−ヒドロキシ−２，２，６，６−テトラメチル−クエン酸ピペリジニウム；
１，２，２，６，６−ペンタメチル−クエン酸ピペリジニウム；
２，２，６，６−テトラメチル−クエン酸ピペリジニウム；
１−ヒドロキシ−２，２，６，６−テトラメチルピペリジン；
１−ヒドロキシ−２，２，６，６−テトラメチルピペリジニウムクロリド；
１，２，２，６，６−ペンタメチルピペリジニウムクロリド；
２，２，６，６−テトラメチルピペリジニウムクロリド；
１−ヒドロキシ−２，２，６，６−テトラメチルピペリジニウムアセタート；
１，２，２，６，６−ペンタメチルピペリジニウムアセタート；
２，２，６，６−テトラメチルピペリジニウムアセタート；
１−ヒドロキシ−２，２，６，６−テトラメチルピペリジニウムビスルファート；
１，２，２，６，６−ペンタメチルピペリジニウムビスルファート；
２，２，６，６−テトラメチルピペリジニウムビスルファート；
２，２，６，６−テトラメチル−４−オキソ−ピペリジン；
１，２，２，６，６−ペンタメチルピペリジン；
１，２，２，６，６−ペンタメチル−４−オキソ−ピペリジン；又は
１，２，２，６，６−ペンタメチルピペリジン−４−ヒドロキシ−ピペリジン
である、請求項２記載の方法。
【請求項７】
成分ｂ）の化合物が、下記：
１−オキシル−２，２，６，６−テトラメチル−４−ヒドロキシピペリジン；
１−ヒドロキシ−２，２，６，６−テトラメチル−４−ヒドロキシピペリジン；
１−ヒドロキシ−２，２，６，６−テトラメチル−４−ヒドロキシピペリジニウムクロリド；
１，２，２，６，６−ペンタメチル−４−ヒドロキシピペリジニウムクロリド；
２，２，６，６−テトラメチル−４−ヒドロキシピペリジニウムクロリド；
１−ヒドロキシ−２，２，６，６−テトラメチル−４−ヒドロキシピペリジニウムアセタート；
１，２，２，６，６−ペンタメチル−４−ヒドロキシピペリジニウムアセタート；
２，２，６，６−テトラメチル−４−ヒドロキシピペリジニウムアセタート；
１−ヒドロキシ−２，２，６，６−テトラメチル−４−ヒドロキシピペリジニウムビスルファート；
１，２，２，６，６−ペンタメチル−４−ヒドロキシピペリジニウムビスルファート；
２，２，６，６−テトラメチル−４−ヒドロキシピペリジニウムビスルファート；
１−ヒドロキシ−２，２，６，６−テトラメチル−４−ヒドロキシピペリジニウムシトラート；
１，２，２，６，６−ペンタメチル−４−ヒドロキシピペリジニウムシトラート；
２，２，６，６−テトラメチル−４−ヒドロキシピペリジニウムシトラート；
ビス（１−ヒドロキシ−２，２，６，６−テトラメチル−４−ヒドロキシピペリジニウム）シトラート；
ビス（１，２，２，６，６−ペンタメチル−４−ヒドロキシピペリジニウム）シトラート；
ビス（２，２，６，６−テトラメチル−４−ヒドロキシピペリジニウム）シトラート；
トリス（１−ヒドロキシ−２，２，６，６−テトラメチル−４−ヒドロキシピペリジニウム）シトラート；
トリス（１，２，２，６，６−ペンタメチル−４−ヒドロキシピペリジニウム）シトラート；
トリス（２，２，６，６−テトラメチル−４−ヒドロキシピペリジニウム）シトラート；
テトラ（１−ヒドロキシ−２，２，６，６−テトラメチル−４−ヒドロキシピペリジニウム）エチレンジアミンテトラアセタート；
テトラ（１，２，２，６，６−ペンタメチル−４−ヒドロキシピペリジニウム）エチレンジアミンテトラアセタート；
テトラ（２，２，６，６−テトラメチル−４−ヒドロキシピペリジニウム）エチレンジアミンテトラアセタート；
テトラ（１−ヒドロキシ−２，２，６，６−テトラメチル−４−アセトアミドピペリジニウム）エチレンジアミンテトラアセタート；
テトラ（１，２，２，６，６−ペンタメチル−４−アセトアミドピペリジニウム）エチレンジアミンテトラアセタート；
テトラ（２，２，６，６−テトラメチル−４−アセトアミドピペリジニウム）エチレンジアミンテトラアセタート；
テトラ（１−ヒドロキシ−２，２，６，６−テトラメチル−４−オキソピペリジニウム）エチレンジアミンテトラアセタート；
テトラ（１，２，２，６，６−ペンタメチル−４−オキソピペリジニウム）エチレンジアミンテトラアセタート；
テトラ（２，２，６，６−テトラメチル−４−オキソピペリジニウム）エチレンジアミンテトラアセタート；
ペンタ（１−ヒドロキシ−２，２，６，６−テトラメチル−４−ヒドロキシピペリジニウム）ジエチレントリアミンペンタアセタート；
ペンタ（１，２，２，６，６−ペンタメチル−４−ヒドロキシピペリジニウム）ジエチレントリアミンペンタアセタート；
ペンタ（２，２，６，６−テトラメチル−４−ヒドロキシピペリジニウム）ジエチレントリアミンペンタアセタート；
ペンタ（１−ヒドロキシ−２，２，６，６−テトラメチル−４−アセトアミドピペリジニウム）ジエチレントリアミンペンタアセタート；
ペンタ（１，２，２，６，６−ペンタメチル−４−アセトアミドピペリジニウム）ジエチレントリアミンペンタアセタート；
ペンタ（２，２，６，６−テトラメチル−４−アセトアミドピペリジニウム）ジエチレントリアミンペンタアセタート；
ペンタ（１−ヒドロキシ−２，２，６，６−テトラメチル−４−オキソピペリジニウム）ジエチレントリアミンペンタアセタート；
ペンタ（１，２，２，６，６−ペンタメチル−４−オキソピペリジニウム）ジエチレントリアミンペンタアセタート；
ペンタ（２，２，６，６−テトラメチル−４−オキソピペリジニウム）ジエチレントリアミンペンタアセタート；
４−ヒドロキシ−テトラメチルピペリジン；
１−ヒドロキシ−２，２−６−６−テトラメチル−クエン酸ピペリジニウム；
１−ヒドロキシ−２，２，６，６−テトラメチルピペリジン；
１，２，２−６−６−ペンタメチル−クエン酸ピペリジニウム；
２，２−６−６−テトラメチル−クエン酸ピペリジニウム；
１−ヒドロキシ−２，２，６，６−テトラメチルピペリジニウムクロリド；
１，２，２，６，６−ペンタメチルピペリジニウムクロリド；
１−ヒドロキシ−２，２，６，６−テトラメチルピペリジニウムアセタート；
１，２，２，６，６−ペンタメチルピペリジニウムアセタート；
２，２，６，６−テトラメチルピペリジニウムアセタート；
１−ヒドロキシ−２，２，６，６−テトラメチルピペリジニウムビスルファート；
１，２，２，６，６−ペンタメチルピペリジニウムビスルファート；
２，２，６，６−テトラメチルピペリジニウムビスルファート；
１−ヒドロキシ−２，２，６，６−テトラメチルクエン酸ピペリジニウム；
１，２，２，６，６−ペンタメチルクエン酸ピペリジニウム；
２，２，６，６−テトラメチルクエン酸ピペリジニウム；
２，２，６，６−テトラメチル−４−オキソ−ピペリジン
１，２，２，６，６−ペンタメチルピペリジン；
１，２，２，６，６−ペンタメチル−４−オキソ−ピペリジン；又は
１，２，２，６，６−ペンタメチルピペリジン−４−ヒドロキシ−ピペリジン
である、請求項２記載の方法。
【請求項８】
成分ｂ）のヒンダードアミン化合物が、下記：
１−オキシル−２，２，６，６−テトラメチル−４−ヒドロキシピペリジン；
１−ヒドロキシ−２，２，６，６−テトラメチル−４−ヒドロキシピペリジン；
１−ヒドロキシ−２，２−６−６−テトラメチル−４−アセトキシクエン酸ピペリジニウム；
１−ヒドロキシ−２，２−６−６−テトラメチル−４−アセトキシクエン酸ピペリジニウム；
１，２，２，６，６−ペンタメチル−４−ヒドロキシピペリジニウムシトラート；
２，２−６−６−テトラメチル−４−アセトキシクエン酸ピペリジニウム；
ビス（１−ヒドロキシ−２，２，６，６−テトラメチル−４−ヒドロキシピペリジニウム）シトラート；
ビス（１，２，２，６，６−ペンタメチル−４−ヒドロキシピペリジニウム）シトラート；
ビス（２，２，６，６−テトラメチル−４−ヒドロキシピペリジニウム）シトラート；
トリス（１−ヒドロキシ−２，２，６，６−テトラメチル−４−ヒドロキシピペリジニウム）シトラート；
トリス（１，２，２，６，６−ペンタメチル−４−ヒドロキシピペリジニウム）シトラート；
トリス（２，２，６，６−テトラメチル−４−ヒドロキシピペリジニウム）シトラート；
１−ヒドロキシ−２，２，６，６−テトラメチルピペリジニウムクロリド；
１，２，２，６，６−ペンタメチルピペリジニウムクロリド；
２，２，６，６−テトラメチルピペリジニウムクロリド；
１−ヒドロキシ−２，２，６，６−テトラメチルピペリジニウムアセタート；
１，２，２，６，６−ペンタメチルピペリジニウムアセタート；
２，２，６，６−テトラメチルピペリジニウムアセタート；
１−ヒドロキシ−２，２，６，６−テトラメチルピペリジニウムビスルファート；
１，２，２，６，６−ペンタメチルピペリジニウムビスルファート；
２，２，６，６−テトラメチルピペリジニウムビスルファート；
２，２，６，６−テトラメチル−４−オキソ−ピペリジン；
２，２，６，６−テトラメチル−４−オキソ−ピペリジン；
１，２，２，６，６−ペンタメチルピペリジン；
１，２，２，６，６−ペンタメチルピペリジン；
１，２，２，６，６−ペンタメチル−４−オキソ−ピペリジン；又は
１，２，２，６，６−ペンタメチルピペリジン−４−ヒドロキシ−ピペリジン
である、請求項２記載の方法。
【請求項９】
方法が、形成された天然複合材を被覆することを更に含む、請求項１記載の方法。
【請求項１０】
含浸性組成物が、紫外線吸収剤、ヒンダードフェノール系酸化防止剤、相溶化剤、浸透剤及び難燃剤からなる群より選択される少なくとも１つの化合物を追加的に含む、請求項１記載の方法。
【請求項１１】
ヒンダードアミン化合物ｂ）が、木材又はセルロース系充填剤の重量に基づいて０．１〜２０重量％の量で含浸性組成物中に存在する、請求項１記載の方法。
【請求項１２】
充填剤が、おがくず、新聞紙、アルファルファ、小麦パルプ、木材チップ、木材繊維、木材粒子、砕木、木粉、木材フレーク、木材単板、木材積層板、紙、厚紙、わら、綿、もみ殻、ヤシ殻、ピーナッツ殻、バガス、植物繊維、麻、竹、ヤシ繊維及びケナフからなる群より選択される、請求項１記載の方法。
【請求項１３】
充填剤が、木粉、おがくず、砕木、木材粒子及び木材繊維からなる群より選択される、請求項１２記載の方法。
【請求項１４】
浸透剤が、アルカノール、グリコール、グリコールエーテル、グリコールエステル、ポリグリコール及びＰＥＧ改質油からなる群より選択される、請求項１０記載の方法。
【請求項１５】
紫外線吸収剤が、２−（２′−ヒドロキシフェニル）ベンゾトリアゾール、２−ヒドロキシベンゾフェノン、置換又は非置換安息香酸のエステル、シンナメート、オキサミド、２−（２−ヒドロキシフェニル）−１，３，５−トリアジン及び透明金属酸化物からなる群より選択される化合物である、請求項１０記載の方法。
【請求項１６】
処理済充填剤が、溶融加工によってポリマーとブレンドして溶融物を形成する、請求項１記載の方法。
【請求項１７】
溶融加工が、射出成形、圧縮成型、共混練、引抜成形又は押出しによって達成される、請求項１６記載の方法。
【請求項１８】
追加的な安定剤が溶融物に添加される、請求項１６記載の方法。
【請求項１９】
安定剤が、立体障害フェノール、ベンゾフラン−２−オンの誘導体、ホスファイト及びホスホナイト、又はこれらの混合物からなる群より選択される、請求項１８記載の方法。
【請求項２０】
請求項１記載の方法を使用して形成される、天然複合材。
【請求項２１】
物品が請求項２０記載の天然複合材から形成される、建設又は建築材料の物品。
【請求項２２】
家屋の内側又は外側の装飾造形、額縁、家具、ベランダデッキ、窓型、窓部品、扉部品、屋根系、外壁羽目板、柵、屋根こけら板、自動車用内装パネル、自動車用後部棚、スペアタイヤカバー、板張り遊歩道、桟橋、ピクニック用テーブル、公園ベンチ、パレット及びフェンスからなる群より選択される、請求項２１記載の建設又は建築材料の物品。
【請求項２３】
充填剤が、
式（Ｉ）及び（ＩＩ）：
【化３】
2008531324.tif 000044
〔式中、
Ｇ１及びＧ２は、独立して炭素原子１〜４個のアルキルであるか又は共にペンタメチレンであり；Ｚ１及びＺ２は、それぞれメチルであるか、或いはＺ１及びＺ２は、共に、非置換の結合部分、又はエステル、エーテル、ヒドロキシ、オキソ、シアノヒドリン、アミド、アミノ、カルボキシ若しくはウレタン基から選択される１つ以上の基で置換されている結合部分を形成し；
Ｅは、オキシル、ヒドロキシル、水素又はメチルであり；
Ｘは、無機又は有機酸であり、そしてｈカチオンの総電荷は、ｊアニオンの総電荷と等しい〕で示される少なくとも１つの化合物から選択される立体障害アミンを含む組成物により含浸され、木材充填剤が、おがくず、新聞紙、アルファルファ、小麦パルプ、木材チップ、木材繊維、木材粒子、砕木、木粉、木材フレーク、木材単板、木材積層板、紙、厚紙、わら、綿、もみ殻、ヤシ殻、ピーナッツ殻、バガス、植物繊維、麻、竹、ヤシ繊維及びケナフからなる群より選択される、セルロース又は木材由来充填剤。
【請求項２４】
少なくとも１つの紫外線吸収剤により追加的に含浸される、請求項２３記載のセルロース又は木材由来充填剤。
【発明の詳細な説明】
【技術分野】
【０００１】
本発明は、木材由来充填剤又は粉を、立体障害アミンの水をベースとする溶液、懸濁液、分散体又はエマルションで処理し、処理済の木材由来充填剤を乾燥させ、次に押出しのような混ぜ合わせ方法を介してプラスチックと組み合わせることによる、熱及び光による損傷に対して天然複合材（Natural Composite）又は木材ポリマー複合材料（ＷＰＣ：Wood Polymer Composite）を安定化する方法に関する。
【０００２】
天然物複合材、例えば木材／プラスチック複合材は、当該技術分野でよく知られている。これらは、例えば、参照として本明細書に組み込まれる米国特許第６，２９０，８８５号及び同第６，５１１，７５７号で開示されている天然繊維／プラスチック複合材でありうる。
【０００３】
木材は、本質的にセルロース、ヘミセルロース及びリグニンを含有する複合ポリマー材料である。リグニンは、それ自体、コニフェリルアルコールから誘導される高分子量生成物の複合混合物である。
【０００４】
特にリグニンは、化学線への暴露により変色を起こし、分解する。
【０００５】
ポリマー材料は、日光の作用によって分解することがよく知られている。ヒンダードアミンは、周知のポリマー安定剤及び太陽光線保護剤である。"Plastics Additives Handbook" 4th edition, R. Gachter et al. ed., Hanser Publishers, New York, pp. 129-263, (1993)を参照すること。
【０００６】
ヒンダードアミン又はニトロキシルを木材基材に適用することによって、木材表面を安定化することが知られている。例えば、欧州特許出願第９４３  ６６５号は、少なくとも１つの有機溶媒を含む溶液、懸濁液又は分散体として木材表面に適用される、広範囲の立体障害アミンＮ−オキシル又はＮ−ヒドロキシルを開示する。
【０００７】
米国特許第６，１８７，３８７号及び同第６，６５３，３２４号は、直接又は含浸により木材基材に適用される、立体障害アミンＮ−オキシル若しくはＮ−ヒドロキシル又はその塩の使用を開示し、参照として本明細書に組み込まれる。
【０００８】
米国特許第６，２５４，７２４号及び同第６，６５０，３０３号は、紙又はパルプの安定化におけるニトロキシド及びヒドロキシルアミンの使用を開示する。
【０００９】
米国特許出願第２００２／０５６５３４号及び同第２００３／１２１６３０号は、着色された光安定なリグノセルロース材料の製造方法を開示する。
【００１０】
ヒンダードアミン光安定剤を使用する天然物複合材を安定化する試みがなされてきた。例えば、Falk, R. H. et al., Natural Polymers and Composites, Proc. 3rd Int. Symposium on Natural Polymers and Composites, Sao Pedro, Brazil, May 14-17, (2000), 382-385を参照すること。
【００１１】
Star, Nicole M. et al, Annual Technical Conference, Soc. Plast. Eng, 60th/Vol.2, (2002), 2209-2213は、ヒンダードアミンと組み合わせた木粉と高密度ポリエチレンの組成物を示す。
【００１２】
米国特許出願第２００４／０２３５９８３号は、立体障害アミンをポリマー木材マトリックスに組み込むことによって、風化及び色形成に対して保護された天然物複合材を開示する。
【００１３】
米国特許出願第２００４／００７６８４７号は、複合材へ組み込む前に、顔料及び／又は染料で前処理された木材充填剤を開示する。
【００１４】
現在、選択された立体障害アミンを、セルロース又は木材成分と複合材のプラスチック又はポリマー成分とを組み合わせる前に、複合材のセルロース又は木材成分に直接適用すると、木材ポリマー複合材の光誘起性劣化に対する改善された安定化作用を有することが見出されている。セルロース材料へのヒンダードアミンの溶液、懸濁液又は分散体の適用は、マトリックスポリマーの不在下で行われる。次に処理済セルロース材料をポリマーと合わせて、複合材を形成する。
【００１５】
いかなる理論にも束縛されるものではないが、ヒンダードアミンは、良好なラジカルスカベンジャーとして機能することが知られている。更に、セルロース又は木材成分をヒンダードアミンで前含浸することは、ラジカルスカベンジャーをリグニン部位に配置し、したがって、変色光損傷に対してリグニンに最も効果的な保護を提供すると考えられる。
【００１６】
本発明は、従来技術と比較して、優れた耐候性及び光誘発変色に対する保護を複合基材に提供する。
【００１７】
したがって、本発明は、天然複合材を光誘起性劣化から保護する方法であって、
セルロース又は木材ベースの充填剤を、下記：
ａ）水又は水／有機溶媒及び
ｂ）式（Ｉ）及び（ＩＩ）
【００１８】
【化４】
2008531324.tif 000002
【００１９】
〔式中、
Ｇ１及びＧ２は、独立して炭素原子１〜４個のアルキルであるか又は共にペンタメチレンであり；Ｚ１及びＺ２は、それぞれメチルであるか、或いはＺ１及びＺ２は、共に、非置換の結合部分、又はエステル、エーテル、ヒドロキシ、オキソ、シアノヒドリン、アミド、アミノ、カルボキシ若しくはウレタン基から選択される１つ以上の基で置換されている結合部分を形成し；
Ｅは、オキシル、ヒドロキシル、水素又はメチルであり；
Ｅ′は、ヒドロキシル、水素又はメチルであり；
Ｘは、有機又は無機酸であり、そしてｈカチオンの総電荷は、ｊアニオンの総電荷と等しい〕
で示される少なくとも１つの化合物から選択される立体障害アミンを含む含浸性組成物で処理する工程、
含浸された充填剤を乾燥させる工程、
含浸された充填剤をポリマーとブレンドして、天然複合材を形成する工程 
を含む方法に関する。
【００２０】
上記のように形成される天然複合材又は上記の前記ヒンダードアミンで含浸されるセルロース若しくは木材由来充填剤も、本発明に包含される。
【００２１】
本発明の目的の立体障害アミン（Sterically Hindered Amine）は、上記の式（Ｉ）及び（ＩＩ）の構造を包含する。例えば、Ｅ又はＥ′がヒドロキシ又はオキシであるとき、式（Ｉ）及び（ＩＩ）は、技術的にはアミンではない。しかし、平易さのために、本発明者たちは、式（Ｉ）及び（ＩＩ）を包含する構造が何を意味するかを理解しながら、全体を通してヒンダードアミン（Hindered Amine、立体障害アミン）という用語を使用する。
【００２２】
Ｘは、例えば、リン酸塩、ホスホン酸塩、炭酸塩、重炭酸塩、硝酸塩、塩化物、臭化物、重亜硫酸塩、亜硫酸塩、重硫酸塩、硫酸塩、ホウ酸塩、ギ酸塩、酢酸塩、安息香酸塩、クエン酸塩、シュウ酸塩、酒石酸塩、アクリル酸塩、ポリアクリル酸塩、フマル酸塩、マレイン酸塩、イタコン酸塩、グリコール酸塩、グルコン酸塩、リンゴ酸塩、マンデル酸塩、チグリン酸塩、アスコルビン酸塩、ポリメタクリル酸塩、ニトリロ三酢酸のカルボン酸塩、ヒドロキシエチレンジアミン三酢酸のカルボン酸塩、エチレンジアミン四酢酸のカルボン酸塩、ジエチレントリアミン五酢酸のカルボン酸塩、ジエチレンジアミン四酢酸のカルボン酸塩、ジエチレントリアミン五酢酸のカルボン酸塩、アルキルスルホン酸塩、アリールスルホン酸塩、又はアルキル置換アリールスルホン酸塩である。
【００２３】
Ｘは、ギ酸塩、酢酸塩、安息香酸塩、クエン酸塩又はシュウ酸塩のような、主に炭素原子１〜１８個の、カルボン酸塩、特にモノ−、ジ−、トリ−又はテトラカルボン酸のカルボン酸塩である。
【００２４】
例えば、Ｘは、塩化物、重硫酸塩、硫酸塩、リン酸塩、硝酸塩、アスコルビン酸塩、ギ酸塩、酢酸塩、安息香酸塩、ショウ酸塩、クエン酸塩、エチレンジアミン四酢酸若しくはジエチレントリアミン五酢酸のカルボン酸塩、又はポリアクリル酸塩である。
【００２５】
例えば、Ｘは、塩化物、重硫酸塩、アスコルビン酸塩又はクエン酸塩である。
【００２６】
好ましくは、Ｚ１及びＺ２は、結合部分として、式（Ｉ）又は式（ＩＩ）の残りの構造と一緒になって、飽和非置換５員若しくは６員複素環、又はエステル、エーテル、ヒドロキシ、オキソ、シアノヒドリン、アミド、アミノ、カルボキシ若しくはウレタン基から選択される１つ以上の基で置換されている５員若しくは６員複素環を形成する、２若しくは３個の炭素原子又は１若しくは２個の炭素原子と窒素若しくは酸素原子の鎖である。Ｚ１及びＺ２の置換基それ自体がヒンダードアミン部分を含有することができる。例えば、式（Ｉ）又は（ＩＩ）の化合物は、１〜４個のヒンダードアミン又はヒンダードアンモニウム基を含有する。例えば、式（Ｉ）又は（ＩＩ）の化合物は、１又は２個のヒンダードアミン又はヒンダードアンモニウム部分を含有する。
【００２７】
最も好ましくは、Ｚ１及びＺ２は、結合部分として、式（Ｉ）又は式（ＩＩ）の残りの構造と一緒になって、飽和非置換５員若しくは６員複素環、又はエステル、エーテル、ヒドロキシ、オキソ、シアノヒドリン、アミド、アミノ、カルボキシ若しくはウレタン基から選択される１つ以上の基で置換されている５員若しくは６員複素環を形成する、２若しくは３個の炭素原子又は１若しくは２個の炭素原子と窒素若しくは酸素原子の鎖である。
【００２８】
塩の総電荷は中性である。例えば、カチオンｊの総数はアニオンｈの総数と等しい。カチオンｊの総数がアニオンｈの総数と等しくないことも可能であるが、カチオンｊで表される総電荷は、アニオンｈで表される総電荷と等しい。
【００２９】
好ましくは、成分ｂ）のヒンダードアミンは、式Ａ〜ＥＥ及びＡ＊〜ＥＥ＊及びＩＩＩ〜ＩＩＩｃ：
【００３０】
【化５】
2008531324.tif 000003
2008531324.tif 000004
2008531324.tif 000005
2008531324.tif 000006
2008531324.tif 000007
2008531324.tif 000008
2008531324.tif 000009
2008531324.tif 000010
2008531324.tif 000011
2008531324.tif 000012
2008531324.tif 000013
2008531324.tif 000014
2008531324.tif 000015
2008531324.tif 000016
2008531324.tif 000017
2008531324.tif 000018
【００３１】
〔式中、
Ｅは、オキシル、ヒドロキシル、水素又はメチルであり、
Ｅ′は、ヒドロキシル、水素又はメチルであり、
Ｒは、水素又はメチルであり；
式Ａ及びＡ＊において、
ｎは、１又は２であり、
ｎが１の場合、
Ｒ１は、水素、炭素原子１〜１８個のアルキル、炭素原子２〜１８個のアルケニル、プロパルギル、グリシジル、１〜２０個の酸素原子により中断されている炭素原子２〜５０個のアルキル、１〜１０個のヒドロキシル基で置換されているか、又は前記酸素原子により中断され、かつまた前記ヒドロキシル基で置換されている前記アルキルであるか、或いは
Ｒ１は、カルボキシ基で置換されているか、又は−ＣＯＯＺで置換されている炭素原子１〜４個のアルキルであり、ここでＺは、水素、炭素原子１〜４個のアルキル若しくはフェニルであるか、又はここでＺは、−（ＣＯＯ−）ｎＭｎ＋で置換されている前記アルキルであり、ここでｎは、１〜３であり、そしてＭは、周期表の第１、第２若しくは第３族の金属イオン又はＺｎ、Ｃｕ、Ｎｉ若しくはＣｏであるか、又はＭは、基Ｎｎ＋（Ｒ２）４であり、ここでＲ２は、炭素原子１〜８個のアルキル又はベンジルであり、
ｎが２の場合、
Ｒ１は、炭素原子１〜１２個のアルキレン、炭素原子４〜１２個のアルケニレン、キシレン、又は１〜２０個の酸素原子により中断されているか、１〜１０個のヒドロキシル基で置換されているか、若しくは前記酸素原子により中断され、かつまた前記ヒドロキシル基で置換されている炭素原子１〜５０個のアルキレンであり、
式Ｂ及びＢ＊において、
ｍは、１〜４であり、
ｍが１の場合、
Ｒ２は、炭素原子１〜１８個のアルキル、−ＣＯＯ−により中断されている炭素原子３〜１８個のアルキル、ＣＯＯＨ若しくはＣＯＯ−で置換されている炭素原子３〜１８個のアルキルであるか、又はＲ２は、−ＣＨ２（ＯＣＨ２ＣＨ２）ｎＯＣＨ３であり、ここでｎは、１〜１２であるか、或いは
Ｒ２は、炭素原子５〜１２個のシクロアルキル、炭素原子６〜１２個のアリール、又は炭素原子１〜４個のアリール基の１〜４個で置換されている前記アリールであるか、或いは、
Ｒ２は、−ＮＨＲ３であり、ここでＲ３は、炭素原子１〜１８個のアルキル、炭素原子５〜１２個のシクロアルキル、炭素原子６〜１２個のアリール、又は炭素原子１〜４個のアルキルの１〜４個で置換されている前記アリールであるか、或いは
Ｒ２は、−Ｎ（Ｒ３）２であり、ここでＲ３は上記で定義されたとおりであり、
ｍが２の場合、
Ｒ２は、炭素原子１〜１２個のアルキレン、炭素原子４〜１２個のアルケニレン、キシリレン、−ＣＯＯ−により中断されている炭素原子２〜１２個のアルキレン、ＣＯＯＨ若しくはＣＯＯ−で置換されている炭素原子３〜１８個のアルキレンであるか、又はＲ２は、−ＣＨ２（ＯＣＨ２ＣＨ２）ｎＯＣＨ２−であり、ここでｎは、１〜１２であるか、或いは
Ｒ２は、炭素原子５〜１２個のシクロアルキレン、炭素原子７〜１５個のアラルキレン又は炭素原子６〜１２個のアリーレンであるか、或いは
Ｒ２は、−ＮＨＲ４ＮＨ−であり、ここでＲ４は、炭素原子２〜１８個のアルキレン、炭素原子５〜１２個のシクロアルキレン、炭素原子８〜１５個のアラルキレン又は炭素原子６〜１２個のアリーレンであるか、或いは
Ｒ２は、−Ｎ（Ｒ３）Ｒ４Ｎ（Ｒ３）−であり、ここでＲ３及びＲ４は、上記で定義されたとおりであるか、或いは
Ｒ２は、−ＣＯ−又は−ＮＨ−ＣＯ−ＮＨ−であり、
ｍが３の場合、
Ｒ２は、炭素原子３〜８個のアルカントリイル又はベンゼントリイルであり、
ｍが４の場合、
Ｒ２は、炭素原子５〜８個のアルカンテトライル又はベンゼンテトライルであり；
式Ｃ及びＣ＊において、
Ｒ１０は、水素、炭素原子１〜１８個のアルキル、炭素原子５〜１２個のシクロアルキル、炭素原子７〜１５個のアラルキル、炭素原子２〜１８個のアルカノイル、炭素原子３〜５個のアルケノイル又はベンゾイルであり、
ｘは、１又は２であり、
ｘが１の場合、
Ｒ１１は、水素、炭素原子１〜１８個のアルキル、炭素原子２〜１８個のアルケニル、プロパルギル、グリシジル、１〜２０個の酸素原子により中断されている炭素原子２〜５０個のアルキル、１〜１０個のヒドロキシル基で置換されているか、又は前記酸素原子により中断され、かつまた前記ヒドロキシル基で置換されている前記アルキルであるか、或いは
Ｒ１１は、カルボキシ基で置換されているか、若しくは−ＣＯＯＺで置換されている炭素原子１〜４個のアルキルであり、ここでＺは、水素、炭素原子１〜４個のアルキル若しくはフェニルであるか、又はここでＺは、−（ＣＯＯ−）ｎＭｎ＋で置換されている前記アルキルであり、ここで、ｎは１〜３であり、そしてＭは、周期表の第１、第２若しくは第３族の金属イオン又はＺｎ、Ｃｕ、Ｎｉ若しくはＣｏであるか、又はＭは、基Ｎｎ＋（Ｒ２）４であり、ここでＲ2は、水素、炭素原子１〜８個のアルキル又はベンジルであり、
ｘが２の場合、
Ｒ１１は、炭素原子１〜１２個のアルキレン、炭素原子４〜１２個のアルケニレン、キシレン、又は１〜２０個の酸素原子により中断されているか、１〜１０個のヒドロキシル基で置換されているか、若しくは前記酸素原子により中断され、かつまた前記ヒドロキシル基で置換されている炭素原子１〜５０個のアルキレンであり；
式Ｄ及びＤ＊において、
Ｒ１０は上記で定義されたとおりであり、
ｙは、１〜４であり、そして
Ｒ１２は、上記のＲ２で定義されたとおりであり；
式Ｅ及びＥ＊において、
ｋは、１又は２であり、
ｋが１の場合、
Ｒ２０及びＲ２１は、独立して、炭素原子１〜１２個のアルキル、炭素原子２〜１２個のアルケニル若しくは炭素原子７〜１５個のアラルキルであるか、又はＲ２０は、また、水素であるか、或いは
Ｒ２０及びＲ２１は、共に、炭素原子２〜８個のアルキレンであるか、又はヒドロキシルで置換されている前記アルキレンであるか、又は炭素原子４〜２２個のアシルオキシ−アルキレンであり、
ｋが２の場合、
Ｒ２０及びＲ２１は、共に（−ＣＨ２）２Ｃ（ＣＨ２−）２であり；
式Ｆ及びＦ＊において、
Ｒ３０は、水素、炭素原子１〜１８個のアルキル、ベンジル、グリシジル、又は炭素原子２〜６個のアルコキシアルキルであり、
ｇは、１又は２であり、
ｇが１の場合、Ｒ３１は、ｎが１の場合の上記Ｒ１で定義されたとおりであり、
ｇが２の場合、Ｒ３１は、ｎが２の場合の上記Ｒ１で定義されたとおりであり；
式Ｇ及びＧ＊において、
Ｑ１は、−ＮＲ４１−又は−Ｏ−であり、
Ｅ１は、炭素原子１〜３個のアルキレンであるか、又はＥ１は、−ＣＨ２−ＣＨ（Ｒ４２）−Ｏ−であり、ここでＲ４２は、水素、メチル若しくはフェニルであるか、又はＥ１は、−（ＣＨ２）３−ＮＨ−であるか、又はＥ1は、直接結合であり、
Ｒ４０は、水素又は炭素原子１〜１８個のアルキルであり、
Ｒ４１は、水素、炭素原子１〜１８個のアルキル、炭素原子５〜１２個のシクロアルキル、炭素原子７〜１５個のアラルキル、炭素原子６〜１０個のアリールであるか、又はＲ４１は−ＣＨ２−ＣＨ（Ｒ４２）−ＯＨであり、ここでＲ４２は上記で定義されたとおりであり；
式Ｈ及びＨ＊において、
ｐは、１又は２であり、
Ｔ４は、ｘが１又は２の場合のＲ１１で定義されたとおりであり、
Ｍ及びＹは、独立して、メチレン又はカルボニルであり、好ましくは、Ｍはメチレンであり、Ｙはカルボニルであり；
式Ｉ及びＩ＊において、
この式は、Ｔ１がエチレン又は１，２−プロピレンであるポリマーの反復構造単位を意味するか、又はアクリル酸アルキル若しくはメタクリル酸アルキルを有するαオレフィンコポリマーから誘導される反復構造単位であり、
ｑは、２〜１００であり、
Ｑ１は、−Ｎ（Ｒ４１）−又は−Ｏ−であり、ここでＲ４１は、上記で定義したとおりであり；
式Ｊ及びＪ＊において、
ｒは、１又は２であり、
Ｔ７は、式Ａにおいてｎが１又は２の場合のＲ１で定義したとおりであり；
式Ｌ及びＬ＊において、
ｕは、１又は２であり、
Ｔ１３は、式Ａにおいてｎが１又は２の場合のＲ１で定義したとおりであるが、但しｕが１の場合、Ｔ１３は水素ではなく；
式Ｍ及びＭ＊において、
Ｅ１及びＥ２は、異なって、それぞれ−ＣＯ−又は−Ｎ（Ｅ５）−であり、ここでＥ５は、水素、炭素原子１〜１２個のアルキル又は炭素原子４〜２２個のアルコキシカルボニルアルキルであり、
Ｅ３は、水素、炭素原子１〜３０個のアルキル、フェニル、ナフチル、塩素若しくは炭素原子１〜４個のアルキルで置換されている前記フェニル若しくは前記ナフチル、炭素原子７〜１２個のフェニルアルキル、又は炭素原子１〜４個のアルキルで置換されている前記フェニルアルキルであり、
Ｅ４は、水素、炭素原子１〜３０個のアルキル、フェニル、ナフチル又は炭素原子７〜１２個のフェニルアルキルであるか、或いは
Ｅ3及びＥ4は、共に、炭素原子４〜１７個のポリメチレン又は炭素原子１〜４個のアルキルの１〜４個で置換されている前記ポリメチレンであり、好ましくはメチルであり；
式Ｎ及びＮ＊において、
Ｒ１は、式Ａにおいてｎが１の場合のＲ１で定義されたとおりであり、
Ｇ３は、直鎖結合、炭素原子１〜１２個のアルキレン、フェニレン又は−ＮＨ−Ｇ１−ＮＨ−であり、ここでＧ１は、炭素原子１〜１２個のアルキレンであり；
式Ｏ及びＯ＊において、
Ｒ１０は、式ＣにおけるＲ１０で定義されたとおりであり；
式Ｐ及びＰ＊において、
Ｅ６は、脂肪族又は芳香族四価基であり、好ましくはネオペンタンテトライル又はベンゼンテトライルであり；
式Ｔ及びＴ＊において、
Ｒ５１は、水素、炭素原子１〜１８個のアルキル、炭素原子５〜１２個のシクロアルキル、又は炭素原子６〜１０個のアリールであり、
Ｒ５２は、水素又は炭素原子１〜１８個のアルキルであるか、或いは
Ｒ５１及びＲ５２は、共に、炭素原子４〜８個のアルキレンであり、
ｆは、１又は２であり、
ｆが１の場合、
Ｒ５０は、ｘが１の場合の式ＣにおけるＲ１１で定義されたとおりであるか、又はＲ５０は、−（ＣＨ２）ｚＣＯＯＲ５４であり、ここで、ｚは、１〜４であり、そしてＲ５４は、水素若しくは炭素原子１〜１８個のアルキルであるか、又はＲ５４は、周期表の第１、第２若しくは第３族の金属イオンであるか、若しくは基−Ｎ（Ｒ５５）４であり、ここでＲ５５は、水素、炭素原子１〜１２個のアルキル又はベンジルであり、
ｆが２の場合、Ｒ５０は、ｘが２の場合の式ＣにおけるＲ１１で定義されたとおりであり；
式Ｕ及びＵ＊において、
Ｒ５３、Ｒ５４、Ｒ５５及びＲ５６は、独立して、炭素原子１〜４個のアルキルであるか、又は共にペンタメチレンであり；
式Ｖ及びＶ＊において、
Ｒ５７、Ｒ５８、Ｒ５９及びＲ６０は、独立して、炭素原子１〜４個のアルキルであるか、又は共にペンタメチレンであり；
式Ｗ及びＷ＊において、
Ｒ６１、Ｒ６２、Ｒ６３及びＲ６４は、独立して、炭素原子１〜４個のアルキルであるか、又は共にペンタメチレンであり、
Ｒ６５は、炭素原子１〜５個のアルキルであり、
Ｍは、水素又は酸素であり；
式Ｘ〜ＣＣ及びＸ＊〜ＣＣ＊において、
ｎは、２〜３であり、
Ｇ１は、水素、メチル、エチル、ブチル又はベンジルであり、
ｍは、１〜４であり、
ｘは、１〜４であり、
ｘが１の場合、Ｒ１及びＲ２は、独立して、炭素原子１〜１８個のアルキル、１〜５個の酸素原子により中断されている前記アルキル、１〜５個のヒドロキシル基で置換されている前記アルキル若しくは前記酸素により中断され、かつまた前記ヒドロキシル基で置換されている前記アルキル；炭素原子５〜１２個のシクロアルキル、炭素原子７〜１５個のアラルキル、炭素原子６〜１０個のアリール、又は炭素原子１〜８個のアルキルの１〜３個で置換されている前記アリールであるか、或いはＲ１は、また、水素であるか、或いはＲ１及びＲ２は、共に、テトラメチル、ペンタメチレン、ヘキサメチレン又は３−オキサペンタメチレンであり、
ｘが２の場合、
Ｒ１は、水素、炭素原子１〜８個のアルキル、１若しくは２個の酸素原子により中断されている前記アルキル、ヒドロキシル基で置換されている前記アルキル、又は１若しくは２個の酸素原子により中断され、かつまたヒドロキシル基で置換されている前記アルキルであり、
Ｒ２は、炭素原子２〜１８個のアルキレン、１〜５個の酸素原子で中断されている前記アルキレン、１〜５個のヒドロキシル基で置換されている前記アルキレン又は前記酸素原子で中断され、かつまた前記ヒドロキシル基で置換されている前記アルキレン；ｏ−、ｍ−若しくはｐ−フェニレン又は炭素原子１〜４個のアルキルの１若しくは２個で置換されている前記フェニレンであるか、或いは
Ｒ２は、−（ＣＨ２）ｋＯ〔（ＣＨ２）ｋＯ〕ｈ（ＣＨ２）ｋ−であり、ここで、ｋは２〜４であり、そしてｈは１〜４０であるか、或いは
Ｒ１及びＲ２は、それらが結合している２個のＮ原子と一緒になって、ピペラジン−１，４−ジイルであり、
ｘが３の場合、
Ｒ1は、水素であり、
Ｒ２は、１個の窒素原子により中断されている炭素原子４〜８個のアルキレンであり、
ｘが４の場合、
Ｒ1は、水素であり、
Ｒ２は、２個の窒素原子により中断されている炭素原子６〜１２個のアルキレンであり、
Ｒ３は、水素、炭素原子１〜８個のアルキル、１若しくは２個の酸素原子により中断されている前記アルキル、ヒドロキシル基で置換されているか、又は１若しくは２個の酸素原子により中断され、かつまたヒドロキシル基で置換されている前記アルキルであり、
ｐは、２又は３であり、そして
Ｑは、アルカリ金属塩、アンモニウム又はＮ＋（Ｇ１）４であり；
式ＤＤ及びＤＤ＊において、
ｍは、２又は３であり、
ｍが２の場合、Ｇは、−（ＣＨ２ＣＨＲ−Ｏ）ｒＣＨ２ＣＨＲ−であり、ここで、ｒは０〜３であり、そしてＲは、水素又はメチルであり、
ｍが３の場合、Ｇはグリセリルであり；
式ＥＥ及びＥＥ＊において、
Ｇ２は、−ＣＮ、−ＣＯＮＨ２又は−ＣＯＯＧ３であり、ここでＧ３は、水素、炭素原子１〜１８個のアルキル又はフェニルであり、
Ｘは、無機又は有機アニオンであり、
カチオンｈの総電荷は、アニオンｊの総電荷と等しく；
式ＩＩＩ〜ＩＩＩｃにおいて、
Ａ１１は、ＯＲ１０１又はＮＲ１１１Ｒ１１２であり、
Ｒ１０１は、炭素原子２〜４個のアルケニル、プロパルギル、グリシジル、１若しくは２個の酸素原子により中断されているか、１〜３個のヒドロキシル基で置換されているか、又は前記酸素原子により中断され、かつまた前記ヒドロキシル基で置換されている炭素原子２〜６個のアルキルであるか、或いは、Ｒ１０１は、カルボキシで置換されているか、又はアルカリ金属、アンモニウム若しくはそのＣ１〜Ｃ４アルキルアンモニウム塩で置換されている炭素原子１〜４個のアルキルであるか、或いは、Ｒ１０１は、−ＣＯＯＥ１０で置換されているアルキルであり、ここでＥ１０は、メチル又はエチルであり、
Ｒ１０２は、−ＣＯＯ−によるか若しくは−ＣＯにより中断されている炭素原子３〜５個のアルキルであるか、又はＲ１０２は、−ＣＨ２（ＯＣＨ２ＣＨ２）ｃＣＯＣＨ３であり、ここでｃは、１〜４であるか、或いは
Ｒ１０２は、−ＮＨＲ１０３であり、ここでＲ１０３は、炭素原子１〜４個のアルキルであり、
ａは、２〜４であり、
ａが２の場合、Ｔ１１は、−（ＣＨ２ＣＨＲ１００−Ｏ）ｄＣＨ２ＣＨＲ１００−であり、ここで、ｄは０又は１であり、そしてＲ１００は、水素又はメチルであり、
ａが３の場合、Ｔ１１はグリセリルであり、
ａが４の場合、Ｔ１１はネオペンタンテトライルであり、
ｂは、２又は３であり、
ｂが２の場合、Ｇ１１は、−（ＣＨ２ＣＨＲ１００−Ｏ）ｅＣＨ２ＣＨＲ１００−であり、ここで、ｅは０〜３であり、そしてＲ１００は、水素又はメチルであり、
ｂが３の場合、Ｇ１１はグリセリルであり；
Ｒ１１１は、水素、炭素原子１〜４個のアルキル、又は１若しくは２個のヒドロキシルで置換されているか、１若しくは２個の酸素原子で中断されているか、又は１つのヒドロキシルで置換され、かつまた１若しくは２個の酸素原子で中断されている前記アルキルであり、
Ｒ１１２は、−ＣＯ−Ｒ１１３であり、ここでＲ１１３は、Ｒ１１１と同じ意味を有するか、又はＲ１１３は、−ＮＨＲ１１４であり、ここでＲ１１４は、炭素原子１〜４個のアルキル、１若しくは２個のヒドロキシルで置換されているか、炭素原子１〜２個のアルコキシで置換されている前記アルキル、又は１個のヒドロキシルと炭素原子１〜２個のアルコキシとの両方で置換されている前記アルキルであるか、或いは
Ｒ１１１及びＲ１１２は、共に、−ＣＯ−ＣＨ２ＣＨ２−ＣＯ−、−ＣＯ−ＣＨ＝ＣＨ−ＣＯ−又は−（ＣＨ2）6ＣＯ−であるが、但し、Ｒ１１３が炭素原子１〜４個のアルキルである場合、Ｒ１１１は、水素ではない〕
で示される化合物から選択される立体障害アミンである。
【００３２】
より好ましくは、成分（ｂ）の化合物は、式Ａ、Ａ＊、Ｂ、Ｂ＊、Ｃ、Ｃ＊、Ｄ、Ｄ＊、Ｑ、Ｑ＊、Ｒ、Ｒ＊、Ｓ又はＳ＊、Ｘ、Ｘ＊、Ｙ、Ｙ＊、Ｚ及びＺ＊の化合物から選択され、
式中、Ｅは、水素、オキシル又はヒドロキシルであり、Ｒは、水素であり、
Ｅ′は、水素、ヒドロキシル又はメチルであり；
式Ａ及びＡ＊において、
ｎは、１又は２であり、
ｎが１の場合、
Ｒ１は、水素、炭素原子１〜６個のアルキル、炭素原子２〜６個のアルケニル、プロパルギル、グリシジル、１〜１０個の酸素原子により中断されている炭素原子２〜２０個のアルキル、１〜５個のヒドロキシル基で置換されているか、又は前記酸素原子により中断され、かつまた前記ヒドロキシル基で置換されている前記アルキルであるか、或いは
Ｒ１は、カルボキシ基で置換されているか、又は−ＣＯＯＺで置換されている炭素原子１〜４個のアルキルであり、ここでＺは、水素又は炭素原子１〜４個のアルキルであり、
ｎが２の場合、
Ｒ１は、炭素原子１〜８個のアルキレン、炭素原子４〜８個のアルケニレン、１〜１０個の酸素原子により中断されているか、１〜５個のヒドロキシル基で置換されているか、又は前記酸素原子により中断され、かつまた前記ヒドロキシル基で置換されている炭素原子１〜２０個のアルキレンであり；
式Ｂ及びＢ＊において、
ｍは、１又は２であり；
ｍが１の場合、
Ｒ２は、炭素原子１〜４個のアルキルであるか、或いはＲ２は、ＣＨ２（ＯＣＨ２ＣＨ２）ｎＯＣＨ３であり、ここで、ｎは１〜１２であるか、或いは
Ｒ２は、フェニル又は１〜３個のメチル基で置換されている前記フェニルであるか、或いは
Ｒ２は、−ＮＨＲ３であり、ここでＲ３は、炭素原子１〜４個のアルキル、又はフェニル、又は１若しくは２個のメチル基で置換されている前記フェニルであり、
ｍが２の場合、
Ｒは、炭素原子１〜８個のアルキレン、炭素原子４〜８個のアルケニレンであるか、或いはＲ２は、−ＣＨ２（ＯＣＨ２ＣＨ２）ｎＯＣＨ２−であり、ここでｎは、１〜１２であるか、或いは
Ｒ２は、ＮＨＲ４ＮＨであり、ここでＲ４は、炭素原子２〜６個、炭素原子８〜１５個のアラルキレン又は炭素原子６〜１２個のアリーレンであるか、或いは
Ｒ２は、−ＣＯ−又は−ＮＨＣＯＮＨであり；
式Ｃ及びＣ＊において、
Ｒ１０は、水素又は炭素原子１〜３個のアルカノイルであり、
ｘは、１又は２であり、
ｘが１の場合、
Ｒ１１は、水素、炭素原子１〜６個のアルキル又はグリシジルであるか、或いは
Ｒ１１は、カルボキシ基で置換されているか、又はＣＯＯＺで置換されている炭素原子１〜４個のアルキルであり、ここでＺは、水素又は炭素原子１〜４個のアルキルであり、
ｘが２の場合、
Ｒ１１は、炭素原子１〜６個のアルキレンであり；
式Ｄ及びＤ＊において、
Ｒ１０は、水素であり、
ｙは、１又は２であり、
Ｒ１２は、上記のＲ２で定義されたとおりであり；
式Ｙ、Ｙ＊、Ｚ及びＺ＊において、
ｘは、１又は２であり、
ｘが１の場合、
Ｒ１及びＲ２は、独立して、炭素原子１〜４個のアルキルであるか、又はＲ１及びＲ２は、共に、テトラメチレン若しくはペンタメチレンであるか、
Ｒ２は、水素、又は炭素原子１〜４個のアルキルか、ヒドロキシル基で置換されている前記アルキル基であり、
ｘが２の場合、
Ｒ１は、水素、炭素原子１〜４個のアルキル、ヒドロキシル基で置換されている前記アルキルであり、
Ｒ２は、炭素原子２〜６個のアルキレンであり、
Ｒ３は上記で定義されたとおりである 
【００３３】
より好ましくは、成分（ｂ）の化合物は、式Ａ、Ａ＊、Ｂ、Ｂ＊、Ｃ、Ｃ＊、Ｄ、Ｄ＊、Ｑ、Ｑ＊、Ｒ及びＲ＊の化合物から選択され、
式中、Ｅは、水素、オキシル、ヒドロキシル又はメチルであり、
Ｅ′は、水素、ヒドロキシル又はメチルであり、
Ｒは、水素であり、
式Ａ及びＡ＊において、
ｎは、１であり、
Ｒ１は、水素、炭素原子１〜４個のアルキル、グリシジル、１若しくは２個の酸素原子により中断されている炭素原子２〜４個のアルキル、１若しくは２個のヒドロキシル基で置換されているか、又は前記酸素原子により中断され、かつまた前記ヒドロキシル基で置換されている前記アルキルであるか、或いは
Ｒ1は、−ＣＯＯＺで置換されている炭素原子１〜４個のアルキルであり、ここでＺは、水素又は炭素原子１〜４個のアルキルであり、
式Ｂ及びＢ＊において、
ｍは、１又は２であり、
Ｒ２は、炭素原子１〜４個のアルキルであるか、又はＲ２は、ＣＨ２（ＯＣＨ２ＣＨ２）ｎＯＣＨ３であり、ここでｎは、１〜４であり、
ｍが２の場合、
Ｒは、炭素原子１〜８個のアルキレンであり、
但し、ビス（１，２，２，６，６−ペンタメチル−４−ピペリジニル）セバケート及びメチル（１，２，２，６，６−ペンタメチル−４−ピペリジニル）セバケートは除外され；
式Ｃ及びＣ＊において、
Ｒ１０は、水素又は炭素原子１若しくは２個のアルカノイルであり、
ｘは、１又は２であり、
ｘが１の場合、
Ｒ１１は、水素、炭素原子１〜４個のアルキル又はグリシジルであるか、或いは
Ｒ１１は、ＣＯＯＺで置換されている炭素原子１〜４個のアルキルであり、ここでＺは、水素又は炭素原子１〜４個のアルキルであり、
ｘが２の場合、
Ｒ１１は、炭素原子１〜６個のアルキレンであり；
式Ｄ及びＤ＊において、
Ｒ１０は、水素であり、
ｙは、１又は２であり、
Ｒ１２は上記のＲ２で定義されたとおりである。
【００３４】
理論に束縛されるものではないが、ヒンダードアミンの水溶性が高ければ高いほど、リグニンに浸透する傾向がある。したがって、上記（＊により示されている構造）の塩が好ましいか又は低分子量ヒンダードアミンが好ましい。低分子量とは、５００未満、例えば４５０未満又は３５０未満の量を意味する。水溶性がより高いとは、ヒンダードアミンは室温で少なくとも約５．０％の可溶性があることを意味する。
【００３５】
より特別には、ヒンダードアミン化合物は下記である：
ビス（１−オキシル−２，２，６，６−テトラメチルピペリジン−４−イル）セバケート；
ビス（１−ヒドロキシ−２，２−６−６−テトラメチルピペリジン−４−イル）セバケート；
ビス（１，２，２，６，６−ペンタメチルピペリジニウム−４−イル）クエン酸セバケート；
ビス（２，２，６，６−テトラメチルピペリジニウム−４−イル）クエン酸セバケート；
１−ヒドロキシ−２，２，６，６−テトラメチル−４−アセトキシクエン酸ピペリジニウム；
１，２，２，６，６−ペンタメチル−４−アセトキシクエン酸ピペリジニウム；
２，２，６，６−ペンタメチル−４−アセトキシクエン酸ピペリジニウム
１−オキシル−２，２，６，６−テトラメチル−４−アセトアミドピペリジン；
１−ヒドロキシ−２，２，６，６−テトラメチル−４−アセトアミドピペリジン；
１−ヒドロキシ−２，２，６，６−テトラメチル−４−アセトアミドピペリジニウムビスルファート；
１，２，２，６，６−ペンタメチル−４−アセトアミドピペリジニウムビスルファート；
２，２，６，６−テトラメチル−４−アセトアミドピペリジニウムビスルファート；
１−オキシル−２，２，６，６−テトラメチル−４−オキソ−ピペリジン；
１−ヒドロキシ−２，２，６，６−テトラメチル−４−オキソ−ピペリジン；
１−ヒドロキシ−２，２，６，６−テトラメチル−４−オキソ−ピペリジニウムアセタート；
１，２，２，６，６−ペンタメチル−４−オキソ−ピペリジニウムアセタート；
２，２，６，６−テトラメチル−４−オキソ−ピペリジニウムアセタート；
１−オキシル−２，２，６，６−テトラメチル−４−メトキシ−ピペリジン；
１−ヒドロキシ−２，２，６，６−テトラメチル−４−メトキシ−ピペリジン；
１−ヒドロキシ−２，２，６，６−テトラメチル−４−メトキシ−ピペリジニウムアセタート；
１，２，２，６，６−ペンタメチル−４−メトキシ−ピペリジニウムアセタート；
２，２，６，６−テトラメチル−４−メトキシ−ピペリジニウムアセタート；
１−オキシル−２，２，６，６−テトラメチル−４−アセトキシピペリジン；
１−ヒドロキシ−２，２，６，６−テトラメチル−４−アセトキシピペリジン；
１−オキシル−２，２，６，６−テトラメチル−４−プロポキシ−ピペリジン；
１−ヒドロキシ−２，２，６，６−テトラメチル−４−プロポキシ−ピペリジニウムアセタート；
１，２，２，６，６−ペンタメチル−４−プロポキシ−ピペリジニウムアセタート；
２，２，６，６−テトラメチル−４−プロポキシ−ピペリジニウムアセタート；
１−ヒドロキシ−２，２，６，６−テトラメチル−４−プロポキシ−ピペリジン；
１−オキシル−２，２，６，６−テトラメチル−４−（２−ヒドロキシ−４−オキサペントキシ）ピペリジン；
１−ヒドロキシ−２，２，６，６−テトラメチル−４−（２−ヒドロキシ−４−オキサペントキシ）ピペリジニウムアセタート；
１，２，２，６，６−ペンタメチル−４−（２−ヒドロキシ−４−オキサペントキシ）ピペリジニウムアセタート；
２，２，６，６−テトラメチル−４−（２−ヒドロキシ−４−オキサペントキシ）ピペリジニウムアセタート；
１−オキシル−２，２，６，６−テトラメチル−４−ヒドロキシピペリジン；
１−ヒドロキシ−２，２，６，６−テトラメチル−４−ヒドロキシピペリジン；
１−ヒドロキシ−２，２，６，６−テトラメチル−４−ヒドロキシピペリジニウムクロリド；
１，２，２，６，６−ペンタメチル−４−ヒドロキシピペリジニウムクロリド；
２，２，６，６−テトラメチル−４−ヒドロキシピペリジニウムクロリド；
１−ヒドロキシ−２，２，６，６−テトラメチル−４−ヒドロキシピペリジニウムアセタート；
１，２，２，６，６−ペンタメチル−４−ヒドロキシピペリジニウムアセタート；
２，２，６，６−ペンタメチル−４−ヒドロキシピペリジニウムアセタート；
１−ヒドロキシ−２，２，６，６−テトラメチル−４−ヒドロキシピペリジニウムビスルファート；
１，２，２，６，６−ペンタメチル−４−ヒドロキシピペリジニウムビスルファート；
２，２，６，６−テトラメチル−４−ヒドロキシピペリジニウムビスルファート；
１−ヒドロキシ−２，２，６，６−テトラメチル−４−ヒドロキシピペリジニウムシトラート；
１，２，２，６，６−ペンタメチル−４−ヒドロキシピペリジニウムシトラート；
２，２，６，６−テトラメチル−４−ヒドロキシピペリジニウムシトラート；
ビス（１−ヒドロキシ−２，２，６，６−テトラメチル−４−ヒドロキシピペリジニウム）シトラート；
ビス（１，２，２，６，６−ペンタメチル−４−ヒドロキシピペリジニウム）シトラート；
ビス（２，２，６，６−テトラメチル−４−ヒドロキシピペリジニウム）シトラート；
トリス（１−ヒドロキシ−２，２，６，６−テトラメチル−４−ヒドロキシピペリジニウム）シトラート；
トリス（１，２，２，６，６−ペンタメチル−４−ヒドロキシピペリジニウム）シトラート；
トリス（２，２，６，６−テトラメチル−４−ヒドロキシピペリジニウム）シトラート；
テトラ（１−ヒドロキシ−２，２，６，６−テトラメチル−４−ヒドロキシピペリジニウム）エチレンジアミンテトラアセタート；
テトラ（１，２，２，６，６−ペンタメチル−４−ヒドロキシピペリジニウム）エチレンジアミンテトラアセタート；
テトラ（２，２，６，６−テトラメチル−４−ヒドロキシピペリジニウム）エチレンジアミンテトラアセタート；
テトラ（１−ヒドロキシ−２，２，６，６−テトラメチル−４−アセトアミドピペリジニウム）エチレンジアミンテトラアセタート；
テトラ（１，２，２，６，６−ペンタメチル−４−アセトアミドピペリジニウム）エチレンジアミンテトラアセタート；
テトラ（２，２，６，６−テトラメチル−４−アセトアミドピペリジニウム）エチレンジアミンテトラアセタート；
テトラ（１−ヒドロキシ−２，２，６，６−テトラメチル−４−オキソピペリジニウム）エチレンジアミンテトラアセタート；
テトラ（１，２，２，６，６−ペンタメチル−４−オキソピペリジニウム）エチレンジアミンテトラアセタート；
テトラ（２，２，６，６−テトラメチル−４−オキソピペリジニウム）エチレンジアミンテトラアセタート；
ペンタ（１−ヒドロキシ−２，２，６，６−テトラメチル−４−ヒドロキシピペリジニウム）ジエチレントリアミンペンタアセタート；
ペンタ（１，２，２，６，６−ペンタメチル−４−ヒドロキシピペリジニウム）ジエチレントリアミンペンタアセタート；
ペンタ（２，２，６，６−テトラメチル−４−ヒドロキシピペリジニウム）ジエチレントリアミンペンタアセタート；
ペンタ（１−ヒドロキシ−２，２，６，６−テトラメチル−４−アセトアミドピペリジニウム）ジエチレントリアミンペンタアセタート；
ペンタ（１，２，２，６，６−ペンタメチル−４−アセトアミドピペリジニウム）ジエチレントリアミンペンタアセタート；
ペンタ（２，２，６，６−テトラメチル−４−アセトアミドピペリジニウム）ジエチレントリアミンペンタアセタート；
ペンタ（１−ヒドロキシ−２，２，６，６−テトラメチル−４−オキソピペリジニウム）ジエチレントリアミンペンタアセタート；
ペンタ（１，２，２，６，６−ペンタメチル−４−オキソピペリジニウム）ジエチレントリアミンペンタアセタート；
ペンタ（２，２，６，６−テトラメチル−４−オキソピペリジニウム）ジエチレントリアミンペンタアセタート；
トリ（１−ヒドロキシ−２，２，６，６−テトラメチル−４−ヒドロキシピペリジニウム）ニトリロトリアセタート；
トリ（１，２，２，６，６−ペンタメチル−４−ヒドロキシピペリジニウム）ニトリロトリアセタート；
トリ（２，２，６，６−テトラメチル−４−ヒドロキシピペリジニウム）ニトリロトリアセタート；
トリ（１−ヒドロキシ−２，２，６，６−テトラメチル−４−アセトアミドピペリジニウム）ニトリロトリアセタート；
トリ（１，２，２，６，６−ペンタメチル−４−アセトアミドピペリジニウム）ニトリロトリアセタート；
トリ（２，２，６，６−テトラメチル−４−アセトアミドピペリジニウム）ニトリロトリアセタート；
トリ（１−ヒドロキシ−２，２，６，６−テトラメチル−４−オキソピペリジニウム）ニトリロトリアセタート；
トリ（１，２，２，６，６−ペンタメチル−４−オキソピペリジニウム）ニトリロトリアセタート；
トリ（２，２，６，６−テトラメチル−４−オキソピペリジニウム）ニトリロトリアセタート；
ペンタ（１−ヒドロキシ−２，２，６，６−テトラメチル−４−ヒドロキシピペリジニウム）ジエチレントリアミンペンタメチレンホスホナート；
ペンタ（１，２，２，６，６−ペンタメチル−４−ヒドロキシピペリジニウム）ジエチレントリアミンペンタメチレンホスホナート；
ペンタ（２，２，６，６−テトラメチル−４−ヒドロキシピペリジニウム）ジエチレントリアミンペンタメチレンホスホナート；
ペンタ（１−ヒドロキシ−２，２，６，６−テトラメチル−４−アセトアミドピペリジニウム）ジエチレントリアミンペンタメチレンホスホナート；
ペンタ（１，２，２，６，６−ペンタメチル−４−アセトアミドピペリジニウム）ジエチレントリアミンペンタメチレンホスホナート；
ペンタ（２，２，６，６−テトラメチル−４−アセトアミドピペリジニウム）ジエチレントリアミンペンタメチレンホスホナート；
ペンタ（１−ヒドロキシ−２，２，６，６−テトラメチル−４−オキソピペリジニウム）ジエチレントリアミンペンタメチレンホスホナート；
ペンタ（１，２，２，６，６−ペンタメチル−４−オキソピペリジニウム）ジエチレントリアミンペンタメチレンホスホナート；
ペンタ（２，２，６，６−テトラメチル−４−オキソピペリジニウム）ジエチレントリアミンペンタメチレンホスホナート；
４−ヒドロキシ−テトラメチルピペリジン；
１−ヒドロキシ−２，２，６，６−テトラメチル−クエン酸ピペリジニウム；
１，２，２，６，６−ペンタメチル−クエン酸ピペリジニウム；
２，２，６，６−テトラメチル−クエン酸ピペリジニウム；
１−ヒドロキシ−２，２，６，６−テトラメチルピペリジン；
１−ヒドロキシ−２，２，６，６−テトラメチルピペリジニウムクロリド；
１，２，２，６，６−ペンタメチルピペリジニウムクロリド；
２，２，６，６−テトラメチルピペリジニウムクロリド；
１−ヒドロキシ−２，２，６，６−テトラメチルピペリジニウムアセタート；
１，２，２，６，６−ペンタメチルピペリジニウムアセタート；
２，２，６，６−テトラメチルピペリジニウムアセタート；
１−ヒドロキシ−２，２，６，６−テトラメチルピペリジニウムビスルファート；
１，２，２，６，６−ペンタメチルピペリジニウムビスルファート；
２，２，６，６−テトラメチルピペリジニウムビスルファート；
２，２，６，６−テトラメチル−４−オキソ−ピペリジン；
１，２，２，６，６−ペンタメチルピペリジン；
１，２，２，６，６−ペンタメチル−４−オキソ−ピペリジン；又は
１，２，２，６，６−ペンタメチルピペリジン−４−ヒドロキシ−ピペリジン。
【００３６】
とりわけ、ヒンダードアミン化合物は下記である：
１−オキシル−２，２，６，６−テトラメチル−４−ヒドロキシピペリジン；
１−ヒドロキシ−２，２，６，６−テトラメチル−４−ヒドロキシピペリジン；
１−ヒドロキシ−２，２，６，６−テトラメチル−４−ヒドロキシピペリジニウムクロリド；
１，２，２，６，６−ペンタメチル−４−ヒドロキシピペリジニウムクロリド；
２，２，６，６−テトラメチル−４−ヒドロキシピペリジニウムクロリド；
１−ヒドロキシ−２，２，６，６−テトラメチル−４−ヒドロキシピペリジニウムアセタート；
１，２，２，６，６−ペンタメチル−４−ヒドロキシピペリジニウムアセタート；
２，２，６，６−テトラメチル−４−ヒドロキシピペリジニウムアセタート；
１−ヒドロキシ−２，２，６，６−テトラメチル−４−ヒドロキシピペリジニウムビスルファート；
１，２，２，６，６−ペンタメチル−４−ヒドロキシピペリジニウムビスルファート；
２，２，６，６−テトラメチル−４−ヒドロキシピペリジニウムビスルファート；
１−ヒドロキシ−２，２，６，６−テトラメチル−４−ヒドロキシピペリジニウムシトラート；
１，２，２，６，６−ペンタメチル−４−ヒドロキシピペリジニウムシトラート；
２，２，６，６−テトラメチル−４−ヒドロキシピペリジニウムシトラート；
ビス（１−ヒドロキシ−２，２，６，６−テトラメチル−４−ヒドロキシピペリジニウム）シトラート；
ビス（１，２，２，６，６−ペンタメチル−４−ヒドロキシピペリジニウム）シトラート；
ビス（２，２，６，６−テトラメチル−４−ヒドロキシピペリジニウム）シトラート；
トリス（１−ヒドロキシ−２，２，６，６−テトラメチル−４−ヒドロキシピペリジニウム）シトラート；
トリス（１，２，２，６，６−ペンタメチル−４−ヒドロキシピペリジニウム）シトラート；
トリス（２，２，６，６−テトラメチル−４−ヒドロキシピペリジニウム）シトラート；
テトラ（１−ヒドロキシ−２，２，６，６−テトラメチル−４−ヒドロキシピペリジニウム）エチレンジアミンテトラアセタート；
テトラ（１，２，２，６，６−ペンタメチル−４−ヒドロキシピペリジニウム）エチレンジアミンテトラアセタート；
テトラ（２，２，６，６−テトラメチル−４−ヒドロキシピペリジニウム）エチレンジアミンテトラアセタート；
テトラ（１−ヒドロキシ−２，２，６，６−テトラメチル−４−アセトアミドピペリジニウム）エチレンジアミンテトラアセタート；
テトラ（１，２，２，６，６−ペンタメチル−４−アセトアミドピペリジニウム）エチレンジアミンテトラアセタート；
テトラ（２，２，６，６−テトラメチル−４−アセトアミドピペリジニウム）エチレンジアミンテトラアセタート；
テトラ（１−ヒドロキシ−２，２，６，６−テトラメチル−４−オキソピペリジニウム）エチレンジアミンテトラアセタート；
テトラ（１，２，２，６，６−ペンタメチル−４−オキソピペリジニウム）エチレンジアミンテトラアセタート；
テトラ（２，２，６，６−テトラメチル−４−オキソピペリジニウム）エチレンジアミンテトラアセタート；
ペンタ（１−ヒドロキシ−２，２，６，６−テトラメチル−４−ヒドロキシピペリジニウム）ジエチレントリアミンペンタアセタート；
ペンタ（１，２，２，６，６−ペンタメチル−４−ヒドロキシピペリジニウム）ジエチレントリアミンペンタアセタート；
ペンタ（２，２，６，６−テトラメチル−４−ヒドロキシピペリジニウム）ジエチレントリアミンペンタアセタート；
ペンタ（１−ヒドロキシ−２，２，６，６−テトラメチル−４−アセトアミドピペリジニウム）ジエチレントリアミンペンタアセタート；
ペンタ（１，２，２，６，６−ペンタメチル−４−アセトアミドピペリジニウム）ジエチレントリアミンペンタアセタート；
ペンタ（２，２，６，６−テトラメチル−４−アセトアミドピペリジニウム）ジエチレントリアミンペンタアセタート；
ペンタ（１−ヒドロキシ−２，２，６，６−テトラメチル−４−オキソピペリジニウム）ジエチレントリアミンペンタアセタート；
ペンタ（１，２，２，６，６−ペンタメチル−４−オキソピペリジニウム）ジエチレントリアミンペンタアセタート；
ペンタ（２，２，６，６−テトラメチル−４−オキソピペリジニウム）ジエチレントリアミンペンタアセタート；
４−ヒドロキシ−テトラメチルピペリジン；
１−ヒドロキシ−２，２−６−６−テトラメチル−クエン酸ピペリジニウム；
１−ヒドロキシ−２，２，６，６−テトラメチルピペリジン；
１，２，２−６−６−ペンタメチル−クエン酸ピペリジニウム；
２，２−６−６−テトラメチル−クエン酸ピペリジニウム；
１−ヒドロキシ−２，２，６，６−テトラメチルピペリジニウムクロリド；
１，２，２，６，６−ペンタメチルピペリジニウムクロリド；
１−ヒドロキシ−２，２，６，６−テトラメチルピペリジニウムアセタート；
１，２，２，６，６−ペンタメチルピペリジニウムアセタート；
２，２，６，６−テトラメチルピペリジニウムアセタート；
１−ヒドロキシ−２，２，６，６−テトラメチルピペリジニウムビスルファート；
１，２，２，６，６−ペンタメチルピペリジニウムビスルファート；
２，２，６，６−テトラメチルピペリジニウムビスルファート；
１−ヒドロキシ−２，２，６，６−テトラメチルクエン酸ピペリジニウム；
１，２，２，６，６−ペンタメチルクエン酸ピペリジニウム；
２，２，６，６−テトラメチルクエン酸ピペリジニウム；
２，２，６，６−テトラメチル−４−オキソ−ピペリジン；
１，２，２，６，６−ペンタメチルピペリジン；
１，２，２，６，６−ペンタメチル−４−オキソ−ピペリジン；又は
１，２，２，６，６−ペンタメチルピペリジン−４−ヒドロキシ−ピペリジン。
【００３７】
特に好ましくは、ヒンダードアミン化合物は下記である：
１−オキシル−２，２，６，６−テトラメチル−４−ヒドロキシピペリジン；
１−ヒドロキシ−２，２，６，６−テトラメチル−４−ヒドロキシピペリジン；
１−ヒドロキシ−２，２−６−６−テトラメチル−４−アセトキシクエン酸ピペリジニウム；
１，２，２，６，６−ペンタメチル−４−ヒドロキシピペリジニウムシトラート；
２，２−６−６−テトラメチル−４−アセトキシクエン酸ピペリジニウム；
ビス（１−ヒドロキシ−２，２，６，６−テトラメチル−４−ヒドロキシピペリジニウム）シトラート；
ビス（１，２，２，６，６−ペンタメチル−４−ヒドロキシピペリジニウム）シトラート；
ビス（２，２，６，６−テトラメチル−４−ヒドロキシピペリジニウム）シトラート；
トリス（１−ヒドロキシ−２，２，６，６−テトラメチル−４−ヒドロキシピペリジニウム）シトラート；
トリス（１，２，２，６，６−ペンタメチル−４−ヒドロキシピペリジニウム）シトラート；
トリス（２，２，６，６−テトラメチル−４−ヒドロキシピペリジニウム）シトラート；
１−ヒドロキシ−２，２，６，６−テトラメチルピペリジニウムクロリド；
１，２，２，６，６−ペンタメチルピペリジニウムクロリド；
２，２，６，６−テトラメチルピペリジニウムクロリド；
１−ヒドロキシ−２，２，６，６−テトラメチルピペリジニウムアセタート；
１，２，２，６，６−ペンタメチルピペリジニウムアセタート；
２，２，６，６−テトラメチルピペリジニウムアセタート；
１−ヒドロキシ−２，２，６，６−テトラメチルピペリジニウムビスルファート；
１，２，２，６，６−ペンタメチルピペリジニウムビスルファート；
２，２，６，６−テトラメチルピペリジニウムビスルファート；
２，２，６，６−テトラメチル−４−オキソ−ピペリジン；
２，２，６，６−テトラメチル−４−オキソ−ピペリジン；
１，２，２，６，６−ペンタメチルピペリジン；
１，２，２，６，６−ペンタメチルピペリジン；
１，２，２，６，６−ペンタメチル−４−オキソ−ピペリジン；又は
１，２，２，６，６−ペンタメチルピペリジン−４−ヒドロキシ−ピペリジン。
【００３８】
処理済充填剤を溶融加工によってポリマーとブレンドして、溶融物を形成する。
【００３９】
複合材を、好ましくは、射出成形、圧縮成型、共混練、引抜成形、ロール練り又は押出しのような標準的な方法によりブレンドする。これらの方法を使用して、合わせた生成物（セルロース材料又は木材ベースの材料）を、合わせた生成物をブレンドして均質な混合物及び完成した使用可能な合成木材成分にするのに十分な条件下で縮合する。ブレンドは、混合、溶融を伴う混合、又は全ての成分を正確に計量して押出機の中へ導入とのような多様な方法で行うことができる。処理済充填剤は、溶融加工のためにより良好に計量できるようにペレットの形態にすることもできる。
【００４０】
複合材は、例えば、家屋の内側又は外側の装飾造形、額縁、家具、ベランダデッキ、窓型、窓部品、扉部品、屋根系、外壁羽目板、柵及び屋根こけら板のような、建設又は建築材料として用いることができる。これらを、内装パネル、後部棚及びスペアタイヤカバーのような自動車用の用途で用いることもできる。複合材は、基幹施設用途、例えば板張り遊歩道、桟橋及び関連する構造にも適している。これらは、例えばピクニック用テーブル、公園ベンチ、パレットなどとして民生用／産業用の用途で使用することもできる。複合材は、木材、熱可塑性若しくは金属又はこれらの組み合わせから現在製造されている部品の代わりに使用することができる。
【００４１】
複合材は、押出又は圧縮成型製品、例えば圧縮木材、パーティクルボード(particle board)、チップボード(chip board)、ウェーハボード(wafer board)、合板(plywood)、積層材料などの形態である。
【００４２】
成分ａ）の水／溶媒混合物は、液体であり、成分ｂ）とエマルション、分散体又は懸濁液を形成することができ、成分ｂ）の分散又は乳化を助けるために界面活性剤又は安定剤を含むことができる。適切な界面活性剤は、当該技術分野で既知であり、カチオン性、アニオン性又は非イオン性の型であることができる。これらは市販され、インク及び塗料産業で広く使用されている。
【００４３】
成分ａ）は極性溶媒である。好ましくは、溶媒は、水又はアルコール／水混合物である。最も好ましくは、成分ａ）は水である。
【００４４】
より好ましくは、成分ｂ）の化合物は水溶性である。本発明において水溶性ということは、水の重量に基づいて、室温で少なくとも０．１重量％、より好ましくは少なくとも１重量％、最も好ましくは少なくとも５重量％の可溶性があるという意味である。
【００４５】
これらの天然物複合材は、セルロース又は木材充填剤及びポリマーを含有する。セルロース充填剤は、おがくず、新聞紙、アルファルファ、小麦パルプ、木材チップ、木材繊維、木材粒子、砕木、木粉、木材フレーク、木材単板、木材積層板、紙、厚紙、わら、綿、もみ殻、ヤシ殻、ピーナッツ殻、バガス、植物繊維、麻、竹又はヤシ繊維及びケナフのようなセルロース材料のいずれかの１つ以上であることができる。
【００４６】
好ましくは、セルロース又は木材ベースの材料は、木粉、おがくず、砕木、木材粒子又は木材繊維である。
【００４７】
充填剤は、約３０〜約６００ミクロンの大きさの範囲であることができる。
【００４８】
複合材は、典型的には、複合材料の総重量に基づいて、木材又はセルロース材料を、約１重量％〜約７５重量％、好ましくは約３０重量％〜約７５重量％、最も好ましくは約３５重量％〜約７０重量％で含む。
【００４９】
含浸性組成物は、セルロース又は木材ベースの材料の表面に浸透し、したがって、比較的低い粘度であるべきである。最も単純な場合では、含浸は、水中の又は水と溶媒のブレンド中のヒンダードアミンの溶液、懸濁液又は分散体である。含浸は、木材保護被覆に従来使用されている結合剤及び／又は浸透剤を含むこともできる。溶媒、懸濁剤又は分散体は、場合により、ＵＶ吸収剤、相溶化剤、親水性改質油、追加の安定剤、潤滑剤、難燃剤、並びに防腐剤及び／又は殺生物剤を含有することもできる。含浸は、従来の技術により、例えば、含浸、塗布、刷毛塗り、浸漬、引っ張り（deluging）又は噴霧により、木材又はセルロース系充填剤に適用することができる。また、高圧又は真空下での含浸も可能である。
【００５０】
化合物ｂ）のヒンダードアミンは、分散体、溶液、エマルション又は懸濁液として、水又は水／溶媒中に存在することができる。
【００５１】
化合物ｂ）のヒンダードアミンは、含浸溶液、懸濁剤又は分散体の総重量に基づいて、好ましくは成分ａ）の重量に基づいて、約０．１〜約２０重量％の量で含浸性組成物中に存在する。例えば、化合物ｂ）は約１〜約６重量％で存在する。好ましくは、化合物ｂ）は、少なくとも１重量％、より好ましくは少なくとも２重量％であるが、通常約６重量％以下で存在する。
【００５２】
染料又は顔料は、含浸性組成物に存在しないことが好ましい。
【００５３】
含浸性組成物と木材又はセルロース系充填剤の重量比は、重量に基づいて、約０．１：１０〜約１０：０．１、好ましくは約０．１：５〜約５：０．１、最も好ましくは約０．１：１〜約１：０．１の範囲である。含浸重量比は、特に約１：２〜２：１である。
【００５４】
木材又はセルロース系充填剤のための含浸性組成物は、例えば、含浸溶液の噴霧、流動層、及び含浸溶液で木材充填剤をスラリー化することのような、当業者に入手可能なほぼあらゆる技術により適用することができる。
【００５５】
特に、乾燥後の処理済充填剤は、少なくとも約０．１重量％〜約２０重量％のヒンダードアミンを含有し、より好ましくは、処理済充填剤は、充填剤の乾燥重量に基づいて少なくとも１．０重量％〜約５重量％のヒンダードアミンを含有し、最も好ましくは、処理済充填剤は、充填剤の乾燥重量に基づいて少なくとも１．０重量％〜約３重量％のヒンダードアミンを含有するが、通常６重量％以下である。
【００５６】
ヒンダードアミン溶液、懸濁液又は分散体によるセルロース又は木材ベースの充填剤の処理は、充填剤をマトリックスポリマーとブレンドする前に行わなければならない。セルロース又は木材ベースの材料を処理するのに使用される含浸性組成物は、本質的にマトリックス複合材ポリマーを含有しない。
【００５７】
本発明の目的のために、マトリックス複合材ポリマーは、最終木材ポリマー複合材を含むポリマーを意味する。
【００５８】
本発明の目的のために、本質的にマトリックス複合材ポリマーを含有しない木材又はセルロース材料は、木材又はセルロース材料を、ヒンダードアミンの水溶液、懸濁液又は分散体による処理の前に、固体高分子量材料で封入又はブレンドしないことを意味する。
【００５９】
ポリマーマトリックスに添加する添加剤は、担体樹脂の重量に基づいて、例えば約５重量％〜９０重量％、又は約１０重量％〜約９０重量％の濃度で添加剤を含有するマスターバッチ（「濃縮物」）の形態で、複合材に添加することもできる。担体樹脂は、添加剤が最終的に添加される熱可塑性樹脂と同一の構造である必要はない。
【００６０】
濃縮物又はマスターバッチは、セルロース繊維を、溶融物を介して固体ポリマーと組み合わせる前に、ヒンダードアミンの水溶液、懸濁液又は分散体により処理する、本発明の方法によって作製することもできる。
【００６１】
この方法を使用して、熱可塑性ポリマー材料、例えば木材繊維及びポリ塩化ビニルと組み合わせて、構造部材を形成するのに後で使用する複合材料のペレットを形成する前に、ヒンダードアミンの水溶液、懸濁液又は分散体でセルロース充填剤を処理することもできる。木材、ポリ塩化ビニル、又はアルミニウムのような金属の代わりに複合材料を使用して、構造部材を形成することができる。
【００６２】
含浸性組成物は、例えば浸透剤、結合剤、分散剤、界面活性剤及び相溶化剤又はこれらの混合物のようなポリマーを含有することができるが、含浸性組成物は、好ましくは、水性の液体であり、ヒンダードアミン光安定剤が木材又はセルロースの表面と直接接触すること可能にする。
【００６３】
好ましくは、含浸性組成物の結合剤は、アルキド樹脂、改質アルキド樹脂、自己架橋性若しくは非自己架橋性アクリル樹脂、ポリエステル樹脂、乾性油、フェノール樹脂、ニトロセルロース、セルロースアセトブチレート又はこれらの混合物からなる群より選択される。結合剤は、好ましくは水溶液、懸濁剤又は分散体に可溶性であるか、又は容易に分散する。
【００６４】
浸透剤は、木材にとどまる親水性改質油及び高沸点液体、例えば、高級アルカノール、グリコール、グリコールエーテル、グリコールエステルポリグリコール又はＰＥＧ改質油からなる群より選択することができる。
【００６５】
ヒンダードアミン化合物ｂ）は、セルロース又は木材ベースの材料の乾燥重量に基づいて、好ましくは０．１〜２０重量％、より好ましくは０．２〜１０重量％、最も好ましくは０．２〜５重量％の量を与えるように、処理済木材又はセルロース材料に存在する。
【００６６】
ヒンダードアミン化合物ｂ）は、既知であり、一部は市販されているか、又は標準的化学手法により生成することができる。例は、J. Polym Sci. Polym. Chem. Ed., 22, 277-281 (1984)及び米国特許第４，８３１，１３４号で提示されている。塩は、対応するアミン前駆体及び適切な酸から容易に調製される。
【００６７】
本発明の化合物を製造するために必要な中間体は、大部分が市販のものである。
【００６８】
セルロース又は木材材料は、好ましくは、含浸性組成物による処理の後及びマトリックスポリマーとブレンドして複合材を形成する前に、乾燥される。
【００６９】
処理済セルロース又は木材材料は、約１２重量％未満の水分含有量、好ましくは約５重量％未満、最も好ましくは約２重量％未満の水分含有量に乾燥される。
【００７０】
充填剤を乾燥させるのに必要な時間は、木材充填剤の種類、存在する水分の程度、及び充填剤の粒径に応じて変わる。
【００７１】
処理済セルロース充填剤は、約６０〜１５０℃の温度、好ましくは約１３０℃を越える温度で乾燥される。
【００７２】
含浸性組成物での使用が適切でありうる有機溶媒の典型的な例は、脂肪族、芳香族又は脂環式の炭化水素、アルコール、エステル、ケトンである。
【００７３】
水／溶媒混合物は、典型的には、水と低級アルコール、グリコール、グリコールエーテル又は極性溶媒との混合物である。
【００７４】
水又は水アルコール混合物を溶媒として使用することが好ましい。
【００７５】
含浸性組成物は、式（Ｉ）及び（ＩＩ）の少なくとも１つの立体障害アミンを含有し、光に対して良好な保護を与えるが、押出又は成形の間に、従来の他の光安定剤を含浸性組成物又はポリマーマトリックスに加えることが有益な場合がある。適切な従来の光安定剤の例示を下記に提示する。
【００７６】
典型的には、光安定剤又は紫外線吸収剤は、含浸溶液、懸濁液又は分散体の総重量に基づいて、約０．１重量％〜約２０重量％、好ましくは約０．５重量％〜約２０重量％、最も好ましくは約１重量％〜約２０重量％を占める。
【００７７】
紫外線吸収剤は水溶性であることが好ましい。本発明において水溶性ということは、紫外線吸収剤は、水の量に基づいて、室温で少なくとも０．１重量％、より好ましくは少なくとも１重量％、最も好ましくは少なくとも５重量％の可溶性があるという意味である。
【００７８】
木材又はセルロース系充填剤を乾燥させた後、紫外線吸収剤の重量％は、乾燥木材又はセルロース系充填剤の総重量に基づいて、少なくとも約０．１重量％、好ましくは少なくとも約０．５重量％、最も好ましくは少なくとも約１重量％である。
【００７９】
ＵＶ吸収剤及び光安定剤
２−（２′−ヒドロキシフェニル）ベンゾトリアゾール、例えば、２−（２′−ヒドロキシ−５′−メチルフェニル）ベンゾトリアゾール、２−（３′，５′−ジ−tert−ブチル−２′−ヒドロキシフェニル）ベンゾトリアゾール、２−（５′−tert−ブチル−２′−ヒドロキシフェニル）ベンゾトリアゾール、２−（２′−ヒドロキシ−５′−（１，１，３，３−テトラメチルブチル）フェニル）ベンゾトリアゾール、２−（３′，５′−ジ−tert−ブチル−２′−ヒドロキシフェニル）−５−クロロ−ベンゾトリアゾール、２−（３′−tert−ブチル−２′−ヒドロキシ−５′−メチルフェニル）−５−クロロ−ベンゾトリアゾール、２−（３′−sec−ブチル−５′−tert−ブチル−２′−ヒドロキシフェニル）ベンゾトリアゾール、２−（２′−ヒドロキシ−４′−オクチルオキシフェニル）ベンゾトリアゾール、２−（３′，５′−ジ−tert−アミル−２′−ヒドロキシフェニル）ベンゾトリアゾール、２−（３′，５′−ビス（α，α―ジメチルベンジル）−２′−ヒドロキシフェニル）ベンゾトリアゾール、２−（３′−tert−ブチル−２′−ヒドロキシ−５′−（２−オクチロオキシカルボニルエチル）フェニル）−５−クロロベンゾトリアゾール、２−（３′−tert−ブチル−５′−〔２−（２−エチルヘキシルオキシ）カルボニルエチル〕−２′−ヒドロキシフェニル）−５−クロロ−ベンゾトリアゾール、２−（３′−tert−ブチル−２′−ヒドロキシ−５′−（２−メトキシカルボニルエチル）フェニル）−５−クロロベンゾトリアゾール、２−（３′−tert−ブチル−２′−ヒドロキシ−５′−（２−メトキシカルボニルエチル）フェニル）ベンゾトリアゾール、２−（３′−tert−ブチル−２′−ヒドロキシ−５′−（２−オクチルオキシカルボニルエチル）フェニル）ベンゾトリアゾール、２−（３′−tert−ブチル−５′−〔２−（２−エチルヘキシルオキシ）カルボニルエチル〕−２′−ヒドロキシフェニル）ベンゾトリアゾール、２−（３′−ドデシル−２′−ヒドロキシ−５′−メチルフェニル）ベンゾトリアゾール、２−（３′−tert−ブチル−２′−ヒドロキシ−５′−（２−イソオクチルオキシカルボニルエチル）フェニルベンゾトリアゾール、２，２′−メチレン−ビス−〔４−（１，１，３，３−テトラメチルブチル）−６−ベンゾトリアゾール−２−イルフェノール〕；２−〔３′−tert−ブチル−５′−（２−メトキシカルボニルエチル）−２′−ヒドロキシフェニル〕−２Ｈ−ベンゾトリアゾールとポリエチレングリコール３００とのエステル交換生成物；
【００８０】
【化６】
2008531324.tif 000019
【００８１】
（ここで、Ｒ＝３′−tert−ブチル−４′−ヒドロキシ−５′−２Ｈ−ベンゾトリアゾール−２−イルフェニルである）、２−〔２′−ヒドロキシ−３′−（α，α−ジメチルベンジル）−５′−（１，１，３，３−テトラメチルブチル）フェニル〕ベンゾトリアゾール；２−〔２′−ヒドロキシ−３′−（１，１，３，３−テトラメチルブチル）−５′−（α，α−ジメチルベンジル）フェニル〕ベンゾトリアゾール；３−（２Ｈ−ベンゾトリアゾール−２−イル)−４−ヒドロキシ−５−（１−メチルプロピル）−、ベンゼンスルホン酸一ナトリウム塩。
【００８２】
２−ヒドロキシベンゾフェノン、例えば、４−ヒドロキシ、４−メトキシ、４−オクチルオキシ、４−デシルオキシ、４−ドデシルオキシ、４−ベンジルオキシ、４，２′，４′−トリヒドロキシ及び２′−ヒドロキシ−４，４′−ジメトキシ誘導体。
【００８３】
置換又は非置換の安息香酸のエステル、例えば、４−tert−ブチル−フェニルサリチラート、サリチル酸フェニル、サリチル酸オクチルフェニル、ジベンゾイルレゾルシノール、ビス（４−tert−ブチル−ベンゾイル）レゾルシノール、ベンゾイルレゾルシノール、２，４−ジ−tert−ブチルフェニル３，５−ジ−tert−ブチル−４−ヒドロキシベンゾアート、ヘキサデシル３，５−ジ−tert−ブチル−４−ヒドロキシベンゾアート、オクタデシル３，５−ジ−tert−ブチル−４−ヒドロキシベンゾアート、２−メチル−４，６−ジ−tert−ブチルフェニル３，５−ジ−tert−ブチル−４−ヒドロキシベンゾアート。
【００８４】
アクリラート、例えば、エチルα−シアノ−β，β−ジフェニルアクリラート、イソオクチルα−シアノ−β，β−ジフェニルアクリラート、メチルα−カルボメトキシシンナマート、メチルα−シアノ−β−メチル−ｐ−メトキシ−シンナマート、ブチルα−シアノ−β−メチル−ｐ−メトキシ−シンナマート、メチルα−カルボメトキシ−ｐ−メトキシシンナマート及びＮ−（β−カルボメトキシ−β−シアノビニル）−２−メチルインドリン。
【００８５】
ニッケル化合物、例えば、ｎ−ブチルアミン、トリエタノールアミン若しくはＮ−シクロヘキシルジエタノールアミンなどの追加のリガンドを有する又は有さない、１：１又は１：２錯体などの２，２′−チオ−ビス−〔４−（１，１，３，３−テトラメチルブチル）フェノール〕のニッケル錯体、ニッケルジブチルジチオカルバマート、４−ヒドロキシ−３，５−ジ−tert−ブチルベンジルリン酸のモノアルキルエステル、例えばメチル又はエチルエステルのニッケル塩、ケトキシムのニッケル錯体、例えば２−ヒドロキシ−４−メチルフェニルウンデシルケトキシムのニッケル錯体、追加のリガンドを有する又は有さない、１−フェニル−４−ラウロイル−５−ヒドロキシピラゾールのニッケル錯体。
【００８６】
立体障害アミン、例えば、ビス（２，２，６，６−テトラメチル−４−ピペリジル）セバカート、ビス（２，２，６，６−テトラメチル−４−ピペリジル）スクシナート、ビス（１，２，２，６，６−ペンタメチル−４−ピペリジル）セバカート、ビス（１−オクチルオキシ−２，２，６，６−テトラメチル−４−ピペリジル）セバカート、ビス（１，２，２，６，６−ペンタメチル−４−ピペリジル）ｎ−ブチル−３，５−ジ−tert−ブチル−４−ヒドロキシベンジルマロナート、１−（２−ヒドロキシエチル）−２，２，６，６−テトラメチル−４−ヒドロキシピペリジンとコハク酸との縮合物、Ｎ，Ｎ′−ビス（２，２，６，６−テトラメチル−４−ピペリジル）ヘキサメチレンジアミンと４−tert−オクチルアミノ−２，６−ジクロロ−１，３，５−トリアジンとの線状又は環状縮合物、トリス（２，２，６，６−テトラメチル−４−ピペリジル）ニトリロトリアセタート、テトラキス（２，２，６，６−テトラメチル−４−ピペリジル）−１，２，３，４−ブタン−テトラカルボキシラート、１，１′−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−tert−ブチルベンジル）マロナート、３−ｎ−オクチル−７，７，９，９−テトラメチル−１，３，８−トリアザスピロ〔４．５〕デカン−２，４−ジオン、ビス（１−オクチルオキシ−２，２，６，６−テトラメチルピペリジル）セバカート、ビス（１−オクチルオキシ−２，２，６，６−テトラメチルピペリジル）スクシナート、Ｎ，Ｎ′−ビス（２，２，６，６−テトラメチル−４−ピペリジル）ヘキサメチレンジアミンと４−モルホリノ−２，６−ジクロロ−１，３，５−トリアジンとの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ〔４．５〕デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ′−ビス（２，２，６，６−テトラメチル−４−ピペリジル）ヘキサメチレンジアミンと４−シクロヘキシルアミノ−２，６−ジクロロ−１，３，５−トリアジンとの縮合生成物、１，２−ビス（３−アミノプロピルアミノ）エタンと２，４，６−トリクロロ−１，３，５−トリアジン、ならびに４−ブチルアミノ−２，２，６，６−テトラメチルピペリジンとの縮合生成物（CAS Reg. No. 〔136504-96-6〕）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ〔４．５〕デカン、７，７，９，９−テトラメチル−２−シクロウンデシル−１−オキサ−３，８−ジアザ−４−オキソスピロ〔４，５〕デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ′−ビス−ホルミル−Ｎ，Ｎ′−ビス（２，２，６，６−テトラメチル−４−ピペリジル）ヘキサメチレンジアミン、４−メトキシ−メチレン−マロン酸と１，２，２，６，６−ペンタメチル−４−ヒドロキシピペリジンとのジエステル、ポリ〔メチルプロピル−３−オキシ−４−（２，２，６，６−テトラメチル−４−ピペリジル）〕シロキサン、マイレン酸無水物−α−オレフィン−コポリマーと２，２，６，６−テトラメチル−４−アミノピペリジン又は１，２，２，６，６−ペンタメチル−４−アミノピペリジンとの反応生成物。
【００８７】
オキサミド、例えば、４，４′−ジオクチルオキシオキサニリド、２，２′−ジエトキシオキサニリド、２，２′−ジオクチルオキシ−５，５′−ジ−tert−ブトキサニリド、２，２′−ジドデシルオキシ−５，５′−ジ−tert−ブトキサニリド、２−エトキシ−２′−エチルオキサニリド、Ｎ，Ｎ′−ビス（３−ジメチルアミノプロピル）オキサミド、２−エトキシ−５−tert−ブチル−２′−エトキサニリド及びそれと２−エトキシ−２′−エチル−５，４′−ジ−tert−ブトキサニリドとの混合物、ｏ−及びｐ−メトキシ−二置換オキサニリドの混合物、並びにｏ−及びｐ−エトキシ−二置換オキサニリドの混合物。
【００８８】
２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン，２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−〔２−ヒドロキシ−４−（２−ヒドロキシ−３−ブチルオキシ−プロポキシ）フェニル〕−４，６−ビス（２，４−ジメチル）−１，３，５−トリアジン、２−〔２−ヒドロキシ−４−（２−ヒドロキシ−３−オクチルオキシ−プロピルオキシ）フェニル〕−４，６−ビス（２，４−ジメチル）−１，３，５−トリアジン、２−〔４−（ドデシルオキシ／トリデシルオキシ−２−ヒドロキシプロポキシ）−２−ヒドロキシフェニル〕−４，６−ビス（２，４−ジメチルフェニル）−１，３，５−トリアジン、２−〔２−ヒドロキシ−４−（２−ヒドロキシ−３−ドデシルオキシ−プロポキシ）フェニル〕−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス〔２−ヒドロキシ−４−（３−ブトキシ−２−ヒドロキシ−プロポキシ）フェニル〕−１，３，５−トリアジン、２−（２−ヒドロキシフェニル）−４−（４−メトキシフェニル）−６−フェニル−１，３，５−トリアジン、２−｛２−ヒドロキシ−４−〔３−（２−エチルヘキシル−１−オキシ）−２−ヒドロキシプロピルオキシ〕フェニル｝−４，６−ビス（２，４−ジメチルフェニル）−１，３，５−トリアジン。
【００８９】
透明な酸化鉄、例えば微粉酸化亜鉛又は二酸化チタン。
【００９０】
処理済セルロース充填剤の乾燥は、回転式乾燥機、オーブン及びＩＲランプのような当該技術分野で既知の任意の従来の方法により乾燥させることができる。
【００９１】
熱可塑性樹脂は、合成樹脂であり、以下から選択される：
１．モノオレフィン及びジオレフィンのポリマー、例えば、ポリプロピレン、ポリイソブチレン、ポリブタ−１−エン、ポリ−４−メチルペンタ−１−エン、ポリビニルシクロヘキサン、ポリイソプレン又はポリブタジエン、並びにシクロオレフィンのポリマー、例えば、シクロペンタン又はノルボルネンのポリマー、ポリエチレン（場合により架橋されうる）、例えば、高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチルン（ＭＤＰＥ）、低密度ポリエチレン（ＬＤＰＥ）、直鎖状低密度ポリエチレン（ＬＬＤＰＥ）、（ＶＬＤＰＥ）及び（ＵＬＤＰＥ）。
【００９２】
２．１）に記載されたポリマーの混合物、例えば、ポリプロピレンとポリイソブチレンの混合物、ポリプロピレンとポリエチレンの混合物（例えば、ＰＰ／ＨＤＰＥ、ＰＰ／ＬＤＰＥ）及びポリエチレンの異なる種類の混合物（例えば、ＬＤＰＥ／ＨＤＰＥ）。
【００９３】
３．モノオレフィンとジオレフィンの相互のコポリマー又は他のビニルモノマーとのコポリマー、例えば、エチレン／プロピレンコポリマー、直鎖状低密度ポリエチレン（ＬＬＤＰＥ）及びそれと低密度ポリエチレン（ＬＤＰＥ）との混合物、プロピレン／ブタ−１−エンコポリマー、プロピレン／イソブチレンコポリマー、エチレン／ブタ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、ＣＯＣのようなエチレン／ノルボルネン）、エチレン／１−オレフィンコポリマー（ここで、１−オレフィンはその場で発生させる）；プロピレン／ブタジエンコポリマー、イソブチレン／イソプレンコポリマー、エチレン／ビニルシクロヘキセンコポリマー、エチレン／アクリル酸アルキルコポリマー、エチレン／メタクリル酸アルキルコポリマー、エチレン／酢酸ビニルコポリマー、又はエチレン／アクリル酸コポリマー及びそれらの塩（イオノマー）、またエチレンとプロピレン及ジエン、例えばヘキサジエン、ジシクロペンタジエン又はエチリデン−ノルボルネンとのターポリマー；並びにそのようなコポリマーの相互の混合物及び上記の１）に記載のポリマーとの混合物、例えば、ポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ、及び交互又はランダムポリアルキレン／一酸化炭素コポリマー及びそれらと他のポリマー、例えばポリアミドとの混合物。
【００９４】
４．それらの水素化改質物（例えば、粘着付与剤）を含む炭化水素樹脂（例えば、Ｃ５〜Ｃ９）及びポリアルキレンとデンプンの混合物。
【００９５】
１）〜４）のホモポリマー及びコポリマーは、シンジオタクチック、アイソタクチック、ヘミ−アイソタクチック又はアタクチックを含む任意の立体構造を有することができ、アタクチックポリマーが好ましい。ステレオブロックポリマーも含まれる。
【００９６】
５．ポリスチレン、ポリ（ｐ−メチルスチレン）、ポリ（α−メチルスチレン）。
【００９７】
６．スチレン、α−メチルスチレン、ビニルトルエンの全ての異性体、特にｐ−ビニルトルエン、エチルスチレンの全ての異性体、プロピルスチレン、ビニルビフェニル、ビニルナフタレン及びビニルアントラセン並びにこれらの混合物を含むビニル芳香族モノマーから誘導される芳香族ホモポリマー及びコポリマー。ホモポリマー及びコポリマーは、シンジオタクチック、アイソタクチック、ヘミ−アイソタクチック又はアタクチックを含む任意の立体構造を有することができ、アタクチックポリマーが好ましい。ステレオブロックポリマーも含まれる。
【００９８】
６ａ．エチレン、プロピレン、ジエン、ニトリル、酸、無水マレイン酸、マレイミド、酢酸ビニル及び塩化ビニル、又はアクリル酸誘導体、並びにこれらの混合物から選択される上記のビニル芳香族モノマー及びコモノマーを含むコポリマー、例えば、スチレン／ブタジエン、スチレン／アクリロニトリル、スチレン／エチレン（共重合体）、スチレン／メタクリル酸アルキル、スチレン／ブタジエン／アクリル酸アルキル、スチレン／ブタジエン／メタクリル酸アルキル、スチレン／無水マレイン酸、スチレン／アクリロニトリル／アクリル酸メチル；耐衝撃性スチレンコポリマーと他のポリマーの混合物、例えば、ポリアクリレート、ジエンポリマー又はエチレン／プロピレン／ジエンターポリマー；及びスチレンのブロックコポリマー、例えば、スチレン／ブタジエン／スチレン、スチレン／イソプレン／スチレン、スチレン／エチレン／ブチレン／スチレン又はスチレン／エチレン／プロピレン／スチレン。
【００９９】
６ｂ．特に、多くの場合ポリビニルシクロヘキサン（ＰＶＣＨ）とも呼ばれる、アタクチックポリスチレンを水素化して調製されるポリシクロヘキシルエチレン（ＰＣＨＥ）を含む、６）で記述されたポリマーの水素化により誘導される水素化芳香族ポリマー。
【０１００】
６ｃ．６ａ）で記述されたポリマーの水素化により誘導される水素化芳香族ポリマー。
ホモポリマー及びコポリマーは、シンジオタクチック、アイソタクチック、ヘミ−アイソタクチック又はアタクチックを含む任意の立体構造を有することができ、アタクチックポリマーが好ましい。ステレオブロックポリマーも含まれる。
【０１０１】
７．スチレン又はα−メチルスチレンのようなビニル芳香族モノマーのグラフトコポリマー、例えば、ポリブタジエン上のスチレン、ポリブタジエン−スチレン又はポリブタジエン−アクリロニトリルコポリマー上のスチレン；ポリブタジエン上のスチレン及びアクリロニトリル（又はメタクリロニトリル）；ポリブタジエン上のスチレン、アクリロニトリル及びメタクリル酸メチル；ポリブタジエン上のスチレン及び無水マレイン酸；ポリブタジエン上のスチレン、アクリロニトリル及び無水マレイン酸又はマレイミド；ポリブタジエン上のスチレン及びマレイミド；ポリブタジエン上のスチレン及びアクリル酸アルキル又はメタクリル酸アルキル；エチレン／プロピレン／ジエンターポリマー上のスチレン及びアクリロニトリル；ポリアクリル酸アルキル又はポリメタクリル酸アルキル上のスチレン及びアクリロニトリル；アクリレート／ブタジエンコポリマー上のスチレン及びアクリロニトリル、また、それらと６）に示されたコポリマーとの混合物、例えば、ＡＢＳ、ＭＢＳ、ＡＳＡ又はＡＥＳポリマーとして既知のコポリマー混合物。
【０１０２】
８．ハロゲン含有ポリマー、例えば、ポリクロロプレン、塩化ゴム、イソブチレン−イソプレンの塩素化及び臭素化コポリマー（ハロブチルゴム）、塩素化又はスルホ塩素化ポリエチレン、エチレンと塩素化エチレンのコポリマー、エピクロロヒドリンホモ−及びコポリマー、特にハロゲン含有ビニル化合物のポリマー、例えば、ポリ塩化ビニル（ＰＶＣ）、ポリ塩化ビニリデン、ポリフッ化ビニル、ポリフッ化ビニリデン、並びにそれらのコポリマー、例えば、塩化ビニル／塩化ビニリデン、塩化ビニル／酢酸ビニル又は塩化ビニリデン／酢酸ビニルコポリマー。
【０１０３】
９．α，β−不飽和酸及びそれらの誘導体から誘導されるポリマー、例えば、ポリアクリレート及びポリメタクリレート；アクリル酸ブチルにより耐衝撃性を改良した、ポリメタクリル酸メチル、ポリアクリルアミド及びポリアクリロニトリル。
【０１０４】
１０．９）に記載されたモノマーの相互のコポリマー又は他の不飽和モノマーとのコポリマー、例えば、アクリロニトリル／ブタジエンコポリマー、アクリロニトリル／アクリル酸アルキルコポリマー、アクリロニトリル／アクリル酸アルコキシアルキル若しくはアクリロニトリル／ハロゲン化ビニルコポリマー又はアクリロニトリル／メタクリル酸アルキル／ブタジエンターポリマー。
【０１０５】
１１．不飽和アルコール及びアミン、又はそれらのアシル誘導体若しくはアセタールから誘導されるポリマー、例えば、ポリビニルアルコール、ポリ酢酸ビニル、ポリステアリン酸ビニル、ポリ安息香酸ビニル、ポリマレイン酸ビニル、ポリビニルブチラール、ポリアリルフタレート又はポリアリルメラミン；並びに上記１）に記載のオレフィンとのそれらのコポリマー。
【０１０６】
１２．環状エーテルのホモポリマー及びコポリマー、例えば、ポリアルキレングリコール、ポリエチレンオキシド、ポリプロピレンオキシド又はビスグリシジルエーテルとのコポリマー。
【０１０７】
３．ポリアセタール、例えば、ポリオキシメチレン及びモノマーとしてエチレンオキシドを含有するポリオキシメチレン；熱可塑性ポリウレタン、アクリレート又はＭＢＳで改質されているポリアセタール。
【０１０８】
１４．ポリフェニレンオキシド及びスルフィド、並びにポリフェニレンオキシドとスチレンポリマー又はポリアミドとの混合物。
【０１０９】
１５．一方がヒドロキシルを末端基とするポリエーテル、ポリエステル又はポリブタジエンから誘導され、そして他方が脂肪族若しくは芳香族ポリイソシアネートから誘導されるポリウレタン、並びにそれらの前駆体。
【０１１０】
１６．ジアミンとジカルボン酸から、及び／又はアミノカルボン酸若しくは対応するラクタムから誘導されるポリアミド及びコポリアミド、例えば、ポリアミド４、ポリアミド６、ポリアミド６／６、６／１０、６／９、６／１２、４／６、１２／１２、ポリアミド１１、ポリアミド１２、ｍ−キシレンジアミンとアジピン酸から出発する芳香族ポリアミド；改質剤としてエラストマーを用いるか、又は用いずにヘキサメチレンジアミンとイソフタル酸及び／又はテレフタル酸から調製されるポリアミド、例えば、ポリ−２，４，４−トリメチルヘキサメチレンテレフタルアミド若しくはポリ−ｍ−フェニレンイソフタルアミド；また、前記のポリアミドと、ポリオレフィン、オレフィンコポリマー、イオノマー又は化学的に結合しているか、若しくはグラフトしているエラストマーとのブロックコポリマー；又はポリエーテル、例えば、ポリエチレングリコール、ポリプロピレングリコール若しくはポリテトラメチレングリコールとのブロックコポリマー；並びにＥＰＤＭ又はＡＢＳで改質されているポリアミド若しくはコポリアミド；そして加工中に縮合されるポリアミド（ＲＩＭポリアミド系）。
【０１１１】
１７．ポリ尿素、ポリイミド、ポリアミド−イミド、ポリエーテルイミド、ポリエステルイミド、ポリヒダントイン及びポリベンズイミダゾール。
【０１１２】
１８．ジカルボン酸とジオールから誘導される、及び／又はヒドロキシカルボン酸若しくは対応するラクトンから誘導されるポリエステル、例えば、ポリエチレンテレフタレート（ＰＥＴ）、ポリエチレンテレフタレートグリコール改質（ＰＥＴＧ）、ポリブチレンテレフタレート、ポリ−１，４−ジメチルロールシクロヘキサンテレフタレート、ポリアルキレンナフタレート（ＰＡＮ）及びポリヒドロキシベンゾエート、並びにヒドロキシルを末端基とするポリエーテルから誘導されるブロックコポリエーテルエステル；またポリカルボネート又はＭＢＳで改質されているポリエステル。
【０１１３】
１９．ポリカルボネート及びポリエステルカルボネート。
【０１１４】
２０．ポリケトン。
【０１１５】
２１．ポリスルホン、ポリエーテルスルホン及びポリエーテルケトン。
【０１１６】
２２．一方がアルデヒドから、そして他方がフェノール、尿素及びメラミンから誘導される架橋ポリマー、例えば、フェノール／ホルムアルデヒド樹脂、尿素／ホルムアルデヒド樹脂及びメラミン／ホルムアルデヒド樹脂。
【０１１７】
２３．乾性及び不乾性アルキド樹脂。
【０１１８】
２４．飽和及び不飽和ジカルボン酸と多価アルコールのコポリマー及び架橋剤としてのビニル化合物から誘導される不飽和ポリエステル樹脂、また低燃焼性のそれらのハロゲン含有改質物。
【０１１９】
２５．置換されているアクリレートから誘導される架橋性アクリル樹脂、例えば、エポキシアクリレート、ウレタンアクリレート又はポリエステルアクリレート。
【０１２０】
２６．メラミン樹脂、尿素樹脂、イソシアネート、イソシアヌレート、ポリイソシアネート又はエポキシ樹脂で架橋されているアルキド樹脂、ポリエステル樹脂及びアクリレート樹脂。
【０１２１】
２７．脂肪族、脂環式、複素環又は芳香族グリシジル化合物から誘導される架橋エポキシ樹脂、例えば、ビスフェノールＡ及びビスフェノールＦのジグリシジルエーテルの生成物であり、これらは慣用の硬化剤、例えば、無水物又はアミンにより、促進剤を用いて、又は用いないで架橋されている。
【０１２２】
２８．前記ポリマーのブレンド（ポリマーブレンド）、例えば、ＰＰ／ＥＰＤＭ、ポリアミド／ＥＰＤＭ若しくはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【０１２３】
前段落に例示されているポリオレフィン、すなわちモノオレフィンのポリマー、好ましくはポリエチレン及びポリプロピレンは、様々な方法、特に下記の方法により調製することができる。
【０１２４】
ａ）ラジカル重合反応（通常、高圧及び高温下）。
【０１２５】
ｂ）通常、周期表のＩＶｂ、Ｖｂ、ＶＩｂ又はＶＩＩＩ族の１個又は１個以上の金属を含有する触媒を使用する触媒重合反応。これらの金属は、通常、π−若しくはσ−配位のいずれかであることができる１つ又は２つ以上のリガンド、典型的には、酸化物、ハロゲン化物、アルコラート、エステル、エーテル、アミン、アルキル、アルケニル及び／又はアリールを有する。これらの金属錯体は、遊離形態であっても、基材に、典型的には活性化された、塩化マグネシウム、塩化チタン（ＩＩＩ）、アルミナ又は酸化ケイ素に固定されていてもよい。これらの触媒は、重合反応媒質に可溶性又は不溶性であることができる。触媒それ自体を重合反応に使用できるか、又は更に活性化剤を使用してもよく、典型的には金属アルキル、金属水素化物、金属アルキルハロゲン化物、金属アルキル酸化物又は金属アルキルオキサンであり、前記金属は周期表のＩａ、ＩＩａ及び／又はＩＩＩａ族の元素である。活性化剤を、更にエステル、エーテル、アミン又はシリルエーテル基により都合のいいように変性させてもよい。これらの触媒系は、通常、Phillips、Standard Oil Indiana、Ziegler (-Natta)、TNZ (DuPont）、メタロセン又はシングルサイト触媒（ＳＳＣ）と呼ばれる。
【０１２６】
特に、本発明の熱可塑性樹脂は、ポリエチレン（ＰＥ）、ポリプロピレン（ＰＰ）、ＡＢＳ、ポリスチレン（ＰＳ）及びポリ塩化ビニル（ＰＶＣ）から選択される。
【０１２７】
特に、本発明の複合材は、木粉とのＰＥ、ＰＰ、ＡＢＳ、ＰＳ又はＰＶＣのものである。
【０１２８】
ゴムを混ぜ合わせたポリプロピレンから構成されていてもよい、高機能熱可塑性ポリオレフィン（ＴＰＯ）を含む、高及び低密度ポリエチレン、ポリプロピレン、イオノマー、他のコポリマーを含む、あらゆる成形用ポリオレフィン又はポリオレフィン混合物を本発明の目的に使用することができる。ポリオレフィン成分は、例えば、ＨＤＰＥ及びポリプロピレンからなる群より選択され、例えば、消費済み又は産業使用済みプラスチック廃棄物、特にＨＤＰＥ廃棄物、例えば使用済み牛乳容器又は食料品袋から再生されたものから選択される。未使用プラスチックを同様に有効に使用できることが、当業者には明らかであるが、プラスチック廃棄物を生産的に利用する利益は失われる。
【０１２９】
本発明の複合材は、混合物全体に基づいて、熱可塑性樹脂を、例えば約２０重量％〜約８０重量％で含有する。例えば、熱可塑性樹脂は、混合物全体に基づいて、約３０重量％〜約５０重量％、又は約３５重量％〜約４５重量％で存在する。したがって、天然生成物は、混合物全体に基づいて、約８０重量％〜約２０重量％、約７０重量％〜約５０重量％、又は約６５重量％〜約５５重量％で存在する。
【０１３０】
ポリマーマトリックス材料は、ポリエチレン、ポリプロピレン、低密度ポリエチレン（ＬＤＰＥ）、高密度ポリエチレン（ＨＤＰＥ）及びポリスチレンのようなポリオレフィンから選択される。ポリ塩化ビニル及び酢酸エチル−ビニルのような他の熱可塑性樹脂が考慮される。約２５０℃未満の融点を示すあらゆるポリマーを、マトリックスポリマーとして都合よく用いることができる。
【０１３１】
ポリオレフィン成分は、好ましくは、ＨＤＰＥ及びポリプロピレンからなる群より選択される。消費済み又は産業使用済みプラスチック廃棄物のような再利用廃棄物、特にＨＤＰＥ廃棄物、例えば使用済み牛乳容器から再生されたものも考慮される。
【０１３２】
ポリオレフィンプラスチックに加えて、ナイロン及び高性能熱可塑性ポリオレフィンのような追加的な熱可塑性樹脂を、材料の耐衝撃性及び剛性を増加するために組成物に含めることができる。
【０１３３】
ポリマーマトリックス組成物は、難燃剤、結合剤、潤滑剤、追加の安定剤及び相溶化剤のような追加の添加剤を含むことができる。これらは、個別に又は濃縮物として又はマスターバッチで溶融物に添加することができる。
【０１３４】
アルミナ三水和物のような難燃剤を添加することができる。既知の難燃剤は、例えば、オルガノハロゲン化合物、メラミン系化合物、リン含有化合物金属水酸化物及びホウ酸塩である。
【０１３５】
EastmanからのEPOLENE APG-11、EPOLENE APG-7並びにExxonからのEXXELOR VA 1801、1803、1840、PO 1015及び1020のような結合剤又は相溶化剤を使用して、セルロース繊維と天然複合材のポリマーとの間の結合を更に強化することができる。相溶化剤の典型的な例は、マレイン化ポリオレフィン、マレイン化ポリプロピレン、及びエチレンのマレイン化コポリマー又はターポリマー、並びにこれらの混合物である。
【０１３６】
例示的な潤滑剤には、シリコーン油、エチレンビス-ステアルアミド及びオレイルパルミトアミドのような脂肪酸アミド、ステアリン酸金属塩、並びにこれらの混合物が含まれる。例えば、Stuktol及びBaerlocherは、BAEROLUB LA-SP、STRUKTOL TPW 104、STRUKTOL TPW 113、STRUKTOL TPW 012及びSTRUKTOL TPW 101のような、特に、木材充填熱可塑性樹脂の加工を改善する一連の潤滑剤を販売する。
【０１３７】
本発明の更なる好ましい実施態様において、立体障害フェノール、ホスファイト若しくはホスホナイト又はこれらの混合物からなる群より選択される追加の安定剤が使用される。
【０１３８】
酸化防止剤として有用な立体障害フェノールの例を下記に示す。
１．アルキル化モノフェノール、例えば、２，６−ジ−tert−ブチル−４−メチルフェノール、２−tert−ブチル−４，６−ジメチルフェノール、２，６−ジ−tert−ブチル−４−エチルフェノール、２，６−ジ−tert−ブチル−４−ｎ−ブチルフェノール、２，６−ジ−tert−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−tert−ブチル−４−メトキシメチルフェノール、２，６−ジ−ノニル−４−メチルフェノール。
【０１３９】
２．アルキル化ヒドロキノン、例えば、２，６−ジ−tert−ブチル−４−メトキシフェノール、２，５−ジ−tert−ブチルヒドロキノン、２，５−ジ−tert−アミルヒドロキノン、２，６−ジフェニル−４−オクタデシルオキシフェノール。
【０１４０】
３．ヒドロキシル化チオジフェニルエーテル、例えば、２，２′−チオビス（６−tert−ブチル−４−メチルフェノール）、２，２′−チオビス（４−オクチルフェノール）、４，４′−チオビス（６−tert−ブチル−３−メチルフェノール）、４，４′−チオビス（６−tert−ブチル−２−メチルフェノール）。
【０１４１】
４．アルキリデンビスフェノール、例えば、２，２′−メチレンビス（６−tert−ブチル−４−メチルフェノール）、２，２′−メチレンビス（６−tert−ブチル−４−エチルフェノール）、２，２′−メチレンビス〔４−メチル−６−（α−メチルシクロヘキシル）フェノール〕、２，２′−メチレンビス（４−メチル−６−シクロヘキシルフェノール）、２，２′−メチレンビス（６−ノニル−４−メチルフェノール）、２，２′−メチレンビス（４，６−ジ−tert−ブチルフェノール）、２，２′−エチリデンビス（４，６−ジ−tert−ブチルフェノール）、２，２′−エチリデンビス（６−tert−ブチル−４−イソブチルフェノール）、２，２′−メチレンビス〔６−（α−メチルベンジル）−４−ノニルフェノール〕、２，２′−メチレンビス〔６−（α，α−ジメチルベンジル）−４−ノニルフェノール〕、４，４′−メチレンビス（２，６−ジ−tert−ブチルフェノール）、４，４′−メチレンビス（６−tert−ブチル−２−メチルフェノール）、１，１−ビス（５−tert−ブチル−４−ヒドロキシ−２−メチルフェニル）ブタン、２，６−ビス（３−tert−ブチル−５−メチル−２−ヒドロキシベンジル）−４−メチルフェノール、１，１，３−トリス（５−tert−ブチル−４−ヒドロキシ−２−メチルフェニル）ブタン、１，１−ビス（５−tert−ブチル−４−ヒドロキシ−２−メチル−フェニル）−３−ｎ−ドデシルメルカプトブタン、エチレングリコールビス〔３，３−ビス（３′−tert−ブチル−４′−ヒドロキシフェニル）ブチラート〕、ビス（３−tert−ブチル−４−ヒドロキシ−５−メチルフェニル）ジシクロペンタジエン、ビス〔２−（３′−tert−ブチル−２′−ヒドロキシ−５′−メチルベンジル）−６−tert−ブチル−４−メチルフェニル〕テレフタラート。
【０１４２】
５．ベンジル化合物、例えば、１，３，５−トリス（３，５−ジ−tert−ブチル−４−ヒドロキシベンジル）−２，４，６−トリメチルベンゼン、ビス（３，５−ジ−tert−ブチル−４−ヒドロキシベンジル）スルフィド、イソオクチル３，５−ジ−tert−ブチル−４−ヒドロキシベンジルメルカプトアセタート、ビス（４−tert−ブチル−３−ヒドロキシ−２，６−ジメチルベンジル）ジチオールテレフタラート、１，３，５−トリス（３，５−ジ−tert−ブチル−４−ヒドロキシベンジル）イソシアヌラート、１，３，５−トリス（４−tert−ブチル−３−ヒドロキシ−２，６−ジメチルベンジル）イソシアヌラート、ジオクタデシル３，５−ジ−tert−ブチル−４−ヒドロキシベンジルホスホネート、３，５−ジ−tert−ブチル−４−ヒドロキシベンジルホスホネートモノエチルのカルシウム塩、１，３，５−トリス（３，５−ジシクロヘキシル−４−ヒドロキシベンジル）イソシアヌラート。
【０１４３】
６．アシルアミノフェノール、例えば、４−ヒドロキシラウルアニリド、４−ヒドロキシステアルアニリド、２，４−ビス（オクチルメルカプト)−６−（３，５−ジ−tert−ブチル−４−ヒドロキシアニリノ）−ｓ−トリアジン、オクチルＮ−（３，５−ジ−tert−ブチル−４−ヒドロキシフェニル）カルバマート。
【０１４４】
７．β−（３，５−ジ−tert−ブチル−４−ヒドロキシフェニル）プロピオン酸と、一価又は多価アルコール、例えばメタノール、オクタデカノール、１，６−ヘキサンジオール、ネオペンチルグリコール、トリエチレングリコール、ペンタエリトリトール、トリス（ヒドロキシエチル）イソシアヌラート、チオジエチレングリコール、Ｎ，Ｎ′−ビス（ヒドロキシエチル）オキサロジアミドとのエステル。
【０１４５】
８．β−（５−tert−ブチル−４−ヒドロキシ−３−メチルフェニル）プロピオン酸と、一価又は多価アルコール、例えばメタノール、ジエチレングリコール、オクタデカノール、トリエチレングリコール、１，６−ヘキサンジオール、ペンタエリトリトール、ネオペンチルグリコール、トリス（ヒドロキシエチル）イソシアヌラート、チオジエチレングリコール、Ｎ，Ｎ′−ビス（ヒドロキシエチル）オキサロジアミドとのエステル。
【０１４６】
９．β−（３，５−ジシクロヘキシル−４−ヒドロキシフェニル）プロピオン酸と、一価又は多価アルコール、例えばメタノール、ジエチレングリコール、オクタデカノール、トリエチレングリコール、１，６−ヘキサンジオール、ペンタエリトリトール、ネオペンチルグリコール、トリス（ヒドロキシエチル）イソシアヌラート、チオジエチレングリコール、Ｎ，Ｎ′−ビス（ヒドロキシエチル）オキサロジアミドとのエステル。
【０１４７】
１０．β−（３，５−ジ−tert−ブチル−４−ヒドロキシフェニル）プロピオン酸のアミド、例えば、Ｎ，Ｎ′−ビス（３，５−ジ−tert−ブチル−４−ヒドロキシフェニルプロピオニル）ヘキサメチレンジアミン、Ｎ，Ｎ′−ビス（３，５−ジ−tert−ブチル−４−ヒドロキシフェニルプロピオニル）トリメチレンジアミン、Ｎ，Ｎ′−ビス（３，５−ジ−tert−ブチル−４−ヒドロキシフェニルプロピオニル）ヒドラジン。
【０１４８】
非フェノール性安定剤
複合体で使用してもよい追加の添加剤（安定剤、非フェノール性）は、ベンゾフラノン−２−オン、例えば、米国特許第４，３２５，８６３号、米国特許第４，３３８，２４４号又は米国特許第５，１７５，３１２号などに記載されている。そのような非フェノール性安定剤の例は、３−〔４−（２−アセトキシエトキシ）フェニル〕−５，７−ジ−tert−ブチル−ベンゾフラン−２−オン、５，７−ジ−tert−ブチル−３−〔４−（２−ステアロイルオキシエトキシ）フェニル〕ベンゾフラン−２−オン、３，３′−ビス〔５，７−ジ−tert−ブチル−３−（４−〔２−ヒドロキシエトキシ〕フェニル）ベンゾフラン−２−オン〕、５，７−ジ−tert−ブチル−３−（４−エトキシフェニル）ベンゾフラン−２−オン、３−（４−アセトキシ−３，５−ジメチルフェニル）−５，７−ジ−tert−ブチル−ベンゾフラン−２−オン、３−（３，５−ジメチル−４−ピバロイルオキシフェニル）−５，７−ジ−tert−ブチルベンゾフラン−２−オンである。
【０１４９】
特別な場合、２つ又はそれ以上の抗酸化剤を使用するのが有利であろう。
【０１５０】
有用なホスファイト及びホスホナイトの例は下記である：トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−tert−ブチルフェニル）ホスファイト、ジイソデシルペンタエリトリトールジホスファイト、ビス（２，４−ジ−tert−ブチルフェニル）ペンタエリトリトールジホスファイト、ビス（２，６−ジ−tert−ブチル−４−メチルフェニル）−ペンタエリトリトールジホスファイト、ジイソデシルオキシペンタエリトリトールジホスファイト、ビス（２，４−ジ−tert−ブチル−６−メチルフェニル）ペンタエリトリトールジホスファイト、ビス（２，４，６−トリス（tert−ブチルフェニル）ペンタエリトリトールジホスファイト、トリステアリルソルビトールトリホスファイト、テトラキス（２，４−ジ−tert−ブチルフェニル）４，４′−ビフェニレンジホスホナイト、６−イソオクチルオキシ−２，４，８，１０−テトラ−tert−ブチル−１２Ｈ−ジベンゾ〔ｄ，ｇ〕〔１，３，２〕ジオキサホソフェピン、６−フルオロ−２，４，８，１０−テトラ−tert−ブチル−１２−メチル−ジベンゾ〔ｄ，ｇ〕−１，３，２−ジオキサホスホチン、ビス（２，４−ジ−tert−ブチル−６−メチルフェニル）メチルホスファイト、ビス（２，４−ジ−tert−ブチル−６−メチルフェニル）エチルホスファイト、２，２′，２″−ニトリロ〔トリエチルトリス（３，３′，５，５′−テトラ−tert−ブチル−１，１′−ビフェニル−２，２′−ジイル）ホスファイト〕、２−エチルヘキシル（３，３′，５，５′−テトラ−tert−ブチル−１，１′−ビフェニル−２，２′−ジイル）ホスファイト。
【０１５１】
特に好ましいものは、下記のホスファイトである：
トリス（２，４−ジ−tert−ブチルフェニル）ホスファイト（Irgafos（登録商標）168、Ciba-Geigy）、トリス（ノニルフェニル）ホスファイト、
【０１５２】
【化７】
2008531324.tif 000020
【０１５３】
立体障害フェノール、ホスファイト又はホスホナイトは、配合物全体に基づいて、好ましくは０．０１重量％〜５重量％の量で存在する。
【０１５４】
天然生成物組成物は、殺真菌剤又は殺虫剤のような防腐剤を含有することもできる。有用な殺真菌剤の例は、アザコナゾール、テブコナゾール、プロピコナゾール、酸化トリブチルスズ、フェニル水銀塩、ナフテン酸銅、ホウ酸亜鉛、Ｃａ、Ｍｇ、Ａｌ若しくはＺｎの水酸化物若しくはケイ酸塩、１−クロロナフタレン又はペンタクロロフェノールである。有用な殺虫剤の例は、ＤＤＴ、ジエルドリン、リンダン、シペルメトリン、デルタメトリン、ベンズアルコニウム塩酸塩及びパラチオンである。
【０１５５】
また防腐剤又は殺生物剤は、例えば、３−ブロモ−２，３−ジヨード−２−プロペニルエチルカーボネート、３−ヨード−２−プロピニルブチルカルバメート（ＩＰＢＣ）、２，３，３−トリヨードアリルアルコール及びｐ−クロロフェニル−３−ヨードプロパルギルホルマールのような有機ヨウ素含有化合物；２−（４−チアゾリル）ベンゾイミダゾール及び２−チオシアノメチルチオベンゾチアゾールのようなベンゾイミダゾール−又はベンゾチアゾールに基づく化合物；１−（２−（２′，４′−ジクロロフェニル）−１，３−ジオキサラン−２−イルメチル）−１Ｈ−１，２，４−トリアゾール、１−（２−（２′，４′−ジクロロフェニル）−プロピル−１，３−ジオキサラン−２−イルメチル）−１Ｈ−１，２，４−トリアゾール、α−（２−（４−クロロフェニル）エチル）−α−（１，１−ジメチルエチル）−１Ｈ−１，２，４−トリアゾール１−エタノール及びα−（４−クロロフェニル）−α−（１−シクロプロピルエチル）−１Ｈ−１，２，４−トリアゾール−１−エタノールのようなトリアゾールに基づく化合物；亜鉛ビス−（２−ピリジン−チオール−１−オキシド）フタレートのような有機亜鉛化合物；４−イソプロピルトロポロン（ヒノキチオール）、安息香酸、安息香酸ナトリウム及びｎ−ブチルｐ−オキソベンゾエートのような安息香酸に基づく化合物、並びにホウ砂のような天然化合物であることができる。
【０１５６】
複合材組成物に存在することができる更なる成分は、結合剤のための少量の促進剤（硬化剤）、染料又は顔料、浸透助剤及び界面活性成分である。
【０１５７】
これらのさらに他の添加剤を、熱可塑性樹脂が溶融され、添加剤と混合される、全ての慣用の混合機において、複合材とブレンドすることができる。適切な機械は当業者に既知である。これらは主に混合機、混練機及び押出機である。
【０１５８】
特に好ましい加工機械は、一軸スクリュー押出機、反転・共回転二軸スクリュー押出機、遊星歯車押出機、環状押出機又は共混練機である。真空が適用できるガス除去区画を少なくとも１区画備えた加工機械を使用することも可能である。
【０１５９】
押出機の押出機バレル中の成分の温度は、好ましくは約１００〜２６０℃、より好ましくは約１２０〜２４０℃である。
【０１６０】
本発明を以下の非限定実施例によって更に説明する。百分率は、特に指定のない限り重量に基づく。
【０１６１】
木粉（ＷＦ）処理の記載
１−オキシル２，２，６，６−テトラメチル−４−ヒドロキシピペリジン、化合物Ａ（１〜５％）を水に溶解した。分散機（dispermat）を用いて低速で一定撹拌しながら、木粉が完全に浸漬するまで、ＷＦを加えた。ヒンダードアミン溶液とＷＦの重量比は２：１であった。混合物を、一定撹拌しながら２４時間保存した。過剰水を濾取し、次に湿潤ＷＦを電気オーブンにより１００℃で２４時間乾燥させて、最終水分含有量の１〜２％を得た。
【０１６２】
ＷＰＣの配合：
− 木粉（軟質木材）  ５０％
− カップリング剤、標準ポリプロピレン−グラフト−メタクリル酸  ２％
− 標準ポリプロピレンワックス  ５％
− ポリプロピレンMoplen RP 340粉末（標準安定化：０．１５％  CHIMASSORB（登録商標）944＋０．１５％  TINUVIN（登録商標）326）  ４３％
【０１６３】
CHIMASSORB（登録商標）944は以下の式：
【０１６４】
【化８】
2008531324.tif 000021
【０１６５】
に対応し、
TINUVIN（登録商標）326は以下の式：
【０１６６】
【化９】
2008531324.tif 000022
【０１６７】
に対応する。
【０１６８】
ＷＰＣの調製
加工：二本ロールミルで行い、後に圧縮する。
水分含有量が１％未満になるまでＷＦを少なくとも４時間乾燥させる。
全ての成分をマニュアルで混合し、次の順序で処理する：ポリマーを添加剤及び着色剤と共に均質材料が得られるまで溶融し、続いて、ＷＦをカップリング剤と混合する。
二本ロールミルに少量ずつ１６５℃で８分間入れる。
試料を１９０℃で２分／５０バール及び１分／１００バールで圧縮する。
【０１６９】
試料の一方のセット（３０×４５mm）をＤＩＮ／ＩＳＯ／ＥＮ  １１３４１に従ってキセノン光で暴露した（表１を参照すること）。
【０１７０】
試料の他方のセットをポリウレタンクリアコートにより刷毛で塗布し（１×１００g/m2）（配合表２を参照すること）、同様に暴露した。
【０１７１】
人工暴露後の結果を、表３（トップコートなしの試料）と表４（トップコートありの試料）にまとめた。
【０１７２】
キセノンランプ光暴露後、Ｌ＊、Ｃ＊、ｈ及びΔＥ＊を計算した色測定を、ＤＩＮ  ６１７４に従って行い、並びにＤＩＮ  ＥＮ  ２０１０５−Ａ０２に従ってグレースケールを測定した。６０°光沢をＤＩＮ  ６７５３０に従って測定した。
【０１７３】
【表１】
2008531324.tif 000023
【０１７４】
【表２】
2008531324.tif 000024
【０１７５】
【表３】
2008531324.tif 000025
【０１７６】
非被覆試料では、４００時間の暴露後に、強い白化、変色及び漂白作用が見られる。これは、ＷＦ中のリグニン分解により引き起こされる。リグニンの分解は、水溶性有色発色団をもたらす。これらの発色団は、キセノン暴露サイクルにおける水の存在により洗い流され、白色のセルロース繊維が残る。化合物Ａの前処理は、リグニンが分解するのを防ぎ、したがって発色団が形成するのを防ぐ。このことは、化合物Ａの前処理による、漂白（ΔＬ＊）、色相（ΔＨ＊）及び彩度（ΔＣ＊）偏差の低減、より高いグレースケール値、並びにより良好な光沢保持によって明白に見ることができる。
【０１７７】
【表４】
2008531324.tif 000026
【０１７８】
対照的に、本発明によるＷＦ前処理のない被覆試料は、強い黒ずみを示し、１０００時間の暴露後に変色が見られる。これは、有色発色団形成を伴うリグニン分解により引き起こされる。ポリウレタントップコートは、発色団が洗い流されることを抑える。本発明によるＷＦの前処理がリグニンの分解及び発色団の形成を防ぐために、低い彩度偏差（ΔＣ＊）の色偏差（ΔＥ＊）、黒ずみ（ΔＬ＊）の低減及びより高いグレースケール値が得られる。
【０１７９】
表３及び４の両方ともに、本発明による木粉の前処理が、リグニンの分解を防ぎ、したがって周知の木材腐食作用をもたらす発色団の形成を妨げることを示す。リグニンは、ＷＰＣの弱点とみなすことができる。したがって、この弱点の安定化は、複合材料の全体的な機能を改善するために本質的に不可欠といえる。一般に、ＷＦと水との接触を回避させるトップコート又は共押出プラスチック層が存在すると、さらに良好な結果が得られる。
【国際調査報告】
2008531324.tif 000045
2008531324.tif 000046